(57)【要約】【課題】レーザー焼結粉末のための抗核形成剤を提供する。【解決手段】  本発明は、ポリアミド（Ｐ）と０．１質量％〜５質量％の少なくとも１種の添加剤（Ａ）とを含む焼結粉末（ＳＰ）の選択的レーザー焼結によって、成形体を製造する方法に関する。本発明はまた、ポリアミド（Ｐ）と０．１質量％〜５質量％の少なくとも１種の添加剤（Ａ）とを含む成形体に関する。本発明はさらに、ポリアミド（Ｐ）と０．１質量％〜５質量％の少なくとも１種の添加剤（Ａ）とを含む焼結粉末（ＳＰ）を製造する方法に関する。【特許請求の範囲】
【請求項１】
ポリアミド（Ｐ）と、焼結粉末（ＳＰ）の全質量に基づき０．１質量％〜５質量％の少なくとも１種の添加剤（Ａ）とを含む前記焼結粉末（ＳＰ）の選択的レーザー焼結によって成形体を製造する方法であって、前記少なくとも１種の添加剤（Ａ）が式（Ｉ）
【化１】
2019511967.tif 000021
（式中、
Ｒ１及びＲ２は、Ｈ、Ｃ１〜Ｃ１０アルキル、Ｃ６〜Ｃ１０アリール及びＮＲ５Ｒ６からなる群から独立して選択され、
このＲ５及びＲ６は、Ｈ、Ｃ１〜Ｃ１０アルキル及びＣ６〜Ｃ１０アリールからなる群から独立して選択され、
又はＲ１及びＲ２は、一緒になって式（Ｉａ）又は（Ｉｂ）
【化２】
2019511967.tif 000022
（式中、
Ｒ７及びＲ８は、Ｈ、Ｃ１〜Ｃ１０アルキル及びＣ６〜Ｃ１０アリールからなる群から独立して選択される）の単位を形成し、
Ｒ３及びＲ４は、Ｈ、Ｃ１〜Ｃ１０アルキル、Ｃ６〜Ｃ１０アリール及びＮＲ９Ｒ１０からなる群から独立して選択され、
このＲ９及びＲ１０は、Ｈ、Ｃ１〜Ｃ１０アルキル及びＣ６〜Ｃ１０アリールからなる群から独立して選択され、
又はＲ３及びＲ４は、一緒になって式（Ｉｃ）又は（Ｉｄ）
【化３】
2019511967.tif 000023
（式中、
Ｒ１１及びＲ１２は、Ｈ、Ｃ１〜Ｃ１０アルキル及びＣ６〜Ｃ１０アリールからなる群から独立して選択される）の単位を形成し、
Ｘは、Ｎ、Ｏ＋、Ｓ＋又はＮ＋Ｒ１３であり、
このＲ１３は、Ｈ、Ｃ１〜Ｃ１０アルキル及びＣ６〜Ｃ１０アリールからなる群から選択され、
この式（Ｉ）の化合物は、ＸがＯ＋、Ｓ＋又はＮ＋Ｒ１３であるときは正電荷を有し、そこでこの式（Ｉ）の化合物はアニオンＹ−を有し、
このＹ−は、ヒドロキシド、クロリド、ブロミド、イオダイド、サルフェート、サルファイト、ホスフェート及びホスファイトからなる群から選択される）
の化合物からなる群から選択される方法。
【請求項２】
前記式（Ｉ）の化合物中のＸがＮ、Ｏ＋、Ｓ＋又はＮ＋Ｒ１３であり、前記式（Ｉ）の化合物は、ＸがＯ＋、Ｓ＋又はＮ＋Ｒ１３であるときは正電荷を有し、そこで前記式（Ｉ）の化合物はアニオンＹ−を有し、このＹ−は、ヒドロキシド及びクロリドからなる群から選択される、請求項１に記載の方法。
【請求項３】
前記少なくとも１種の添加剤（Ａ）が、ニグロシン、メチレンブルー及びニュートラルレッドからなる群から選択される、請求項１又は２に記載の方法。
【請求項４】
前記ポリアミド（Ｐ）が、ＰＡ４、ＰＡ６、ＰＡ７、ＰＡ８、ＰＡ９、ＰＡ１１、ＰＡ１２、ＰＡ４６、ＰＡ６６、ＰＡ６９、ＰＡ６１０、ＰＡ６１２、ＰＡ６１３、ＰＡ１２１２、ＰＡ１３１３、ＰＡ６Ｔ、ＰＡ  ＭＸＤ６、ＰＡ６ｌ、ＰＡ６−３−Ｔ、ＰＡ６／６Ｔ、ＰＡ６／６６、ＰＡ６６／６、ＰＡ６／１２、ＰＡ６６／６／６１０、ＰＡ６ｌ／６Ｔ、ＰＡ  ＰＡＣＭ１２、ＰＡ６ｌ／６Ｔ／ＰＡＣＭ、ＰＡ１２／ＭＡＣＭＩ、ＰＡ１２／ＭＡＣＭＴ、ＰＡ  ＰＤＡ−Ｔからなる群から選択される少なくとも１種のポリアミド、及び上述したポリアミドの２種以上から形成されるコポリアミドである、請求項１から３のいずれか一項に記載の方法。
【請求項５】
前記ポリアミド（Ｐ）が、ナイロン−６（ＰＡ６）、ナイロン−６，６（ＰＡ６６）、ナイロン−６／６，６（ＰＡ６／６６）、ナイロン−６，６／６（ＰＡ６６／６）、ナイロン−６，１０（ＰＡ６１０）、ナイロン−６／６Ｔ（ＰＡ６／６Ｔ）、ナイロン−１２（ＰＡ１２）及びナイロン−１２，１２（ＰＡ１２１２）からなる群から選択される少なくとも１種のポリアミドである、請求項１から４のいずれか一項に記載の方法。
【請求項６】
前記焼結粉末（ＳＰ）が焼結窓（ＷＳＰ）を有し、前記焼結粉末（ＳＰ）中に存在する前記ポリアミド（Ｐ）が焼結窓（ＷＰ）を有し、ここで前記焼結窓（ＷＳＰ；ＷＰ）はいずれの場合も、溶融の開始温度（ＴＭ開始）と結晶化の開始温度（ＴＣ開始）との間の差であり、且つ前記焼結粉末（ＳＰ）の前記焼結窓（ＷＳＰ）は前記焼結粉末（ＳＰ）中に存在する前記ポリアミド（Ｐ）の前記焼結窓（ＷＰ）よりも少なくとも５％大きい、請求項１から５のいずれか一項に記載の方法。
【請求項７】
前記焼結粉末（ＳＰ）の粒子径が１０〜２５０μｍの範囲である、請求項１から５のいずれか一項に記載の方法。
【請求項８】
焼結粉末（ＳＰ）を製造する方法であって、以下の工程：
ａ）ポリアミド（Ｐ）を溶媒（Ｓ）中に溶解し、溶解前、溶解中及び／又は溶解後に前記少なくとも１種の添加剤（Ａ）を添加して、前記少なくとも１種の添加剤（Ａ）を含むポリアミド溶液（ＰＳ）を得る工程、
ｂ）工程ａ）からの前記少なくとも１種の添加剤（Ａ）を含む前記ポリアミド溶液（ＰＳ）に沈殿剤（ＰＲ）を添加し、前記溶媒（Ｓ）及び前記沈殿剤（ＰＲ）を含む溶液中に懸濁した前記焼結粉末（ＳＰ）を含む懸濁液を得る工程、
ｃ）工程ｂ）で得られた前記懸濁液から前記焼結粉末（ＳＰ）を分離する工程、
を含む方法。
【請求項９】
焼結粉末（ＳＰ）を製造するための方法であって、以下の工程：
ａ）ポリアミド（Ｐ）及び溶媒（Ｓ）を含む混合物を、曇り点温度（ＴC）を超える温度まで加熱し、曇り点温度（ＴC）を超える温度では、前記ポリアミド（Ｐ）が前記溶媒（Ｓ）中に完全に溶解し、加熱前、加熱中及び／又は加熱後に前記少なくとも１種の添加剤（Ａ）を添加して、前記少なくとも１種の添加剤（Ａ）を含むポリアミド溶液（ＰＳ）を得る工程、
ｂ）工程ａ）で得られた前記少なくとも１種の添加剤（Ａ）を含む前記ポリアミド溶液（ＰＳ）を曇り点温度（ＴＣ）以下の温度まで冷却し、その後続いて沈殿剤（ＰＲ）を添加して、前記溶媒（Ｓ）及び前記沈殿剤（ＰＲ）を含む溶液中に懸濁した前記焼結粉末（ＳＰ）を含む懸濁液を得る工程、
ｃ）工程ｂ）で得られた前記懸濁液から前記焼結粉末（ＳＰ）を分離する工程、
を含む方法。
【請求項１０】
前記溶媒（Ｓ）がアルコール、ラクタム及びケトンからなる群から選択される、請求項８から９のいずれか一項に記載の方法。
【請求項１１】
前記沈殿剤（ＰＲ）が、前記沈殿剤（ＰＲ）の総質量に基づき、少なくとも５０質量％の水を含む、請求項８から１０のいずれか一項に記載の方法。
【請求項１２】
前記焼結粉末（ＳＰ）が請求項８から１１のいずれか一項に記載の方法によって製造される、請求項１から７のいずれか一項に記載の選択的レーザー焼結によって成形体を製造する方法。
【請求項１３】
請求項１から７及び／又は１２に記載の方法によって得ることができる成形体。
【発明の詳細な説明】
【技術分野】
【０００１】
本発明は、ポリアミド（Ｐ）と０．１質量％〜５質量％の少なくとも１種の添加剤（Ａ）とを含む焼結粉末（ＳＰ）の選択的レーザー焼結によって、成形体を製造する方法に関する。本発明はまた、ポリアミド（Ｐ）と０．１質量％〜５質量％の少なくとも１種の添加剤（Ａ）とを含む成形体に関する。本発明はさらに、ポリアミド（Ｐ）と０．１質量％〜５質量％の少なくとも１種の添加剤（Ａ）とを含む焼結粉末（ＳＰ）を製造する方法に関する。
【背景技術】
【０００２】
プロトタイプの迅速な提供は、近年頻繁に課せられる課題である。この「ラピッドプロトタイピング（rapid prototyping）」に特に適している１つの方法は、選択的レーザー焼結である。この方法は、チャンバー内でポリマー粉末をレーザービームに選択的に暴露することを含む。粉末は溶融し、溶融した粒子が融合して再凝固する。ポリマー粉末の繰り返し施与とその後に続くレーザーへの暴露で、三次元成形品のモデル化が可能となる。
【０００３】
粉末状ポリマーから成形体を製造するためのレーザー焼結の方法は、特許明細書ＵＳ６１３６９４８及びＷＯ９６／０６８８１に詳細に記載されている。
【０００４】
選択的レーザー焼結法に適したポリマーは、溶融温度と凝固温度（結晶化温度）との間に大きな差を有するべきである。ＥＰ０９１１１４２Ａ１には、レーザー焼結によって成形体を製造するためのナイロン−１２粉末（ＰＡ１２）が記載されている。これらの粉末は、１８５〜１８９℃の溶融温度、１１２ｋＪ／ｍｏｌの融解エンタルピー及び１３８〜１４３℃の凝固温度を有する。ＥＰ０９１１１４２Ａ１に記載されているポリマーの使用方法の欠点は、成型品の冷却の過程で結晶構造が拡張して形成されることであり、それはその冷却の結果として部品の収縮の増加又は反りが観察されるからである。この反りは、こうして得られた構成要素の使用又はさらなる加工を困難にする。成形品の製造中であっても、反りは非常に深刻となる可能性があり、さらなる層の施与が不可能となるため、製造プロセスを停止させなければならない。もう一つの欠点は、ＥＰ０９１１１４２Ａ１に従って使用されるナイロン−１２粉末の再利用が困難を伴ってのみ可能なことである。レーザー焼結中、ナイロン−１２粉末の一部分のみが溶融する。未溶融粉末は、理想的には再利用されるべきである。しかしながら、ナイロン−１２粉末の溶融物の流動性は、レーザー焼結循環の数が増加するにつれて減少し、溶融粘度が増加する。これは、ナイロン−１２粉末の再利用を困難にし、ナイロン−１２粉末の消費量が高いためにＥＰ０９１１１４２Ａ１に記載された方法を費用がかかるものとする。
【０００５】
ＵＳ６３９５８０９Ｂ１は、ポリアミド、ポリエチレンテレフタレート、ポリブチレンテレフタレート又はポリフェニレンスルフィドを含む半結晶性ポリマー中に非水溶性のニグロシン粉末を使用する方法を開示している。ニグロシンは、第一に染料として使用することができ、第二にポリマーの結晶化温度を低下させるためにも使用することができる。非水溶性のニグロシンは、市販のニグロシンから、硫酸及び／又はリン酸で処理することによって製造される。特に高い色密度を有する製品を得るためには、２０質量％〜４０質量％のニグロシンを使用することが好ましい。使用される非水溶性のニグロシンの欠点は、非水溶性のニグロシンを得るために市販のニグロシンを硫酸及び／又はリン酸と反応させなければならない、該方法の追加の工程である。
【先行技術文献】
【特許文献】
【０００６】
【特許文献１】ＵＳ６１３６９４８
【特許文献２】ＷＯ９６／０６８８１
【特許文献３】ＥＰ０９１１１４２Ａ１
【特許文献４】ＵＳ６３９５８０９Ｂ１
【発明の概要】
【発明が解決しようとする課題】
【０００７】
本発明の目的は、前述の先行技術の欠点を、あるとしてもより低い程度でのみ有する、選択的レーザー焼結によって成形体を製造する方法を提供することである。該方法は、簡易で安価な様態で実施可能であるべきであり、得られる成形体は、特に最小限の反り（「カーリング（curling）」と呼ばれる）を有するべきである。
【課題を解決するための手段】
【０００８】
この目的は、ポリアミド（Ｐ）と、焼結粉末（ＳＰ）の全質量に基づき０．１質量％〜５質量％の少なくとも１種の添加剤（Ａ）とを含む焼結粉末（ＳＰ）の選択的レーザー焼結によって成形体を製造する方法であって、その少なくとも１種の添加剤（Ａ）が式（Ｉ）
【０００９】
【化１】
2019511967.tif 000002
（式中、
Ｒ１及びＲ２は、Ｈ、Ｃ１〜Ｃ１０アルキル、Ｃ６〜Ｃ１０アリール及びＮＲ５Ｒ６からなる群から独立して選択され、
このＲ５及びＲ６は、Ｈ、Ｃ１〜Ｃ１０アルキル及びＣ６〜Ｃ１０アリールからなる群から独立して選択され、
又はＲ１及びＲ２は、一緒になって式（Ｉａ）又は（Ｉｂ）
【化２】
2019511967.tif 000003
（式中、
Ｒ７及びＲ８は、Ｈ、Ｃ１〜Ｃ１０アルキル及びＣ６〜Ｃ１０アリールからなる群から独立して選択される）の単位を形成し、
Ｒ３及びＲ４は、Ｈ、Ｃ１〜Ｃ１０アルキル、Ｃ６〜Ｃ１０アリール及びＮＲ９Ｒ１０からなる群から独立して選択され、
このＲ９及びＲ１０は、Ｈ、Ｃ１〜Ｃ１０アルキル及びＣ６〜Ｃ１０アリールからなる群から独立して選択され、
又はＲ３及びＲ４は、一緒になって式（Ｉｃ）又は（Ｉｄ）
【化３】
2019511967.tif 000004
（式中、
Ｒ１１及びＲ１２は、Ｈ、Ｃ１〜Ｃ１０アルキル及びＣ６〜Ｃ１０アリールからなる群から独立して選択される）の単位を形成し、
Ｘは、Ｎ、Ｏ＋、Ｓ＋又はＮ＋Ｒ１３であり、
このＲ１３は、Ｈ、Ｃ１〜Ｃ１０アルキル及びＣ６〜Ｃ１０アリールからなる群から選択され、
この式（Ｉ）の化合物は、ＸがＯ＋、Ｓ＋又はＮ＋Ｒ１３であるときは正電荷を有し、そこでこの式（Ｉ）の化合物はアニオンＹ−を有し、
このＹ−は、ヒドロキシド、クロリド、ブロミド、イオダイド、サルフェート、サルファイト、ホスフェート及びホスファイトからなる群から選択される）
の化合物からなる群から選択される方法によって達成される。
【００１０】
驚くべきことに、ポリアミド（Ｐ）と０．１質量％〜５質量％の少なくとも１種の添加剤（Ａ）とを含む焼結粉末（ＳＰ）は、非常に拡大した焼結窓（ＷＳＰ）を有し、焼結粉末（ＳＰ）の選択的レーザー焼結によって製造された成形体の反りが、あるとしても明らかに低減されることが見出された。驚くべきことに、本発明の方法によって製造された成形体は、改善された色安定性を有することも見出された。
【００１１】
本発明に従って製造された焼結粉末（ＳＰ）は、先行技術に記載された焼結粉末よりも高い球形度、及びより均質でより滑らかな表面をさらに有する。その結果、より均質な溶融フィルムがレーザー焼結処理中に形成され、これは同様に、成形体の反りを明らかにより低下させる。さらに、その結果として、より良好に規定された表面を有する成形体が得られる。
【００１２】
成形体の製造において溶融しない焼結粉末（ＳＰ）を再利用できることも有利である。複数のレーザー焼結循環の後でさえ、焼結粉末（ＳＰ）は、最初の焼結循環中の焼結特性と同様の有利な焼結特性を有する。
【図面の簡単な説明】
【００１３】
【図１】図１は、加熱工程（Ｈ）及び冷却工程（Ｃ）を含むＤＳＣ図を表す。
【発明を実施するための形態】
【００１４】
選択的レーザー焼結
選択的レーザー焼結という方法は、例えばＵＳ６１３６９４８及びＷＯ９６／０６８８１から、それ自体当業者に既知である。
【００１５】
レーザー焼結では、焼結可能な粉末の第一層を粉末床に配置し、レーザービームに局所的に短時間暴露する。レーザービームに暴露した焼結可能な粉末の一部分のみが選択的に溶融する（選択的レーザー焼結）。溶融した焼結可能な粉末は融合し、それによって暴露領域で均質な溶融物を形成する。その後続いてこの領域は再び冷えて、焼結可能な粉末が再凝固する。次いで、粉末床を第一層の層の厚さで低下させ、焼結可能な粉末の第二の層を施与し、選択的に暴露してレーザーで溶融する。これにより、焼結可能な粉末の上の第二層が低い方の第一層とまず結合する。第二の層内の焼結可能な粉末の粒子も溶融により互いに結合する。粉末床の低下、焼結可能な粉末の施与及び焼結可能な粉末の溶融を繰り返すことにより、三次元の成形体を製造することが可能になる。レーザービームを或る位置に選択的に暴露することにより、例えば空洞も有する成形体を製造することが可能になる。未溶融の焼結可能な粉末自体が支持材料として作用するので、追加の支持材料は必要ではない。
【００１６】
適切な焼結可能な粉末は、当業者に既知でレーザーへの暴露によって溶融することが可能なすべての粉末である。焼結可能な粉末の例は、本発明の焼結粉末（ＳＰ）及び焼結粉末（ＳＰ）中に存在するポリアミド（Ｐ）である。
【００１７】
「焼結可能な粉末」及び「焼結粉末（ＳＰ）」という用語は、本発明の文脈において同義語として使用することができ、その場合同じ意味を有する。
【００１８】
選択的レーザー焼結のための好適なレーザーは、例えば、ファイバレーザー、Ｎｄ：ＹＡＧレーザー（ネオジムでドープしたイットリウムアルミニウムガーネットレーザー）及び二酸化炭素レーザーである。
【００１９】
選択的レーザー焼結法において特に重要なのは、「焼結窓（sintering window）（Ｗ）」と呼ばれる焼結可能な粉末の溶融範囲である。焼結可能な粉末が本発明の焼結粉末（ＳＰ）である場合、焼結窓（Ｗ）は本発明の文脈において、焼結粉末（ＳＰ）の「焼結窓（ＷＳＰ）」と言う。焼結可能な粉末が焼結粉末（ＳＰ）中に存在するポリアミド（Ｐ）である場合、焼結窓（Ｗ）は本発明の文脈において、ポリアミド（Ｐ）の「焼結窓（ＷＰ）」と言う。
【００２０】
焼結可能な粉末の焼結窓（Ｗ）は、例えば示差走査熱量測定、ＤＳＣによって決定することができる。
【００２１】
示差走査熱量測定では、試料の温度、すなわち本例では焼結可能な粉末の試料の温度及び標準の温度が、時間と共に直線的に変化する。この目的のために、試料と標準に熱を供給し／試料と標準から熱を除去する。試料を標準と同じ温度に保つために必要な熱量Ｑを決定する。標準に供給／標準から除去する熱量ＱＲが標準値となる。
【００２２】
試料が吸熱相変化を受ける場合、試料を標準と同じ温度に保つために、追加の熱量Ｑを供給しなければならない。発熱相変化が起こる場合、試料を標準と同じ温度に保つために、熱量Ｑを除去しなければならない。この測定は、試料に供給する／試料から除去する熱量Ｑが温度Ｔの関数としてプロットされるＤＳＣ図をもたらす。
【００２３】
測定は、典型的には、最初に加熱工程（Ｈ）を実施することを含む。すなわち、試料及び標準を直線的に加熱する。試料の溶融中（固相／液相変化）に、試料を標準と同じ温度に保つために追加の熱量Ｑを供給しなければならない。そしてＤＳＣ図に、溶融ピークと呼ばれるピークが観察される。
【００２４】
加熱工程（Ｈ）の後、典型的には冷却工程（Ｃ）が測定される。これは、試料及び標準を直線的に冷却すること、すなわち、試料及び標準から熱を除去することを含む。結晶化／凝固の過程で熱が放出されるので、試料の結晶化／凝固（液体／固相変化）の間に、より大きい量の熱Ｑを除去して試料を標準と同じ温度に保たなければならない。そして冷却工程（Ｃ）のＤＳＣ図に、結晶化ピークと呼ばれるピークが溶融ピークの反対の方向に観察される。
【００２５】
加熱工程（Ｈ）及び冷却工程（Ｃ）を含むそのようなＤＳＣ図は、図１の例のように表される。ＤＳＣ図は、溶融の開始温度（ＴＭ開始）及び結晶化の開始温度（ＴＣ開始）を決定するために使用することができる。
【００２６】
溶融の開始温度（ＴＭ開始）を決定するために、溶融ピーク未満の温度にある加熱工程（Ｈ）のベースラインに対して接線を引く。第２の接線を、溶融ピークの最大での温度未満の温度にある溶融ピークの第１の変曲点に対して引く。２つの接線は、それらが交差するまで外挿する。温度軸に対する交点の垂直外挿は、溶融の開始温度（ＴＭ開始）を示す。
【００２７】
結晶化の開始温度（ＴＣ開始）を決定するために、結晶化ピークより高い温度にある冷却工程（Ｃ）のベースラインに対して接線を引く。第２の接線は、結晶化ピークの最小点での温度より高い温度にある結晶化ピークの変曲点に対して引く。２つの接線は、それらが交差するまで外挿する。温度軸に対する交点の垂直外挿は、結晶化の開始温度（ＴＣ開始）を示す。
【００２８】
焼結窓（Ｗ）は、溶融の開始温度（ＴＭ開始）と結晶化の開始温度（ＴＣ開始）の差である。よって：
Ｗ＝  ＴＭ開始  −  ＴＣ開始
である。
【００２９】
本発明の文脈において、「焼結窓（Ｗ）」「焼結窓の寸法（Ｗ）」及び「溶融の開始温度（ＴＭ開始）と結晶化の開始温度（ＴＣ開始）との間の差」という用語は同じ意味を有し、同義語として使用する。
【００３０】
焼結粉末（ＳＰ）の焼結窓（ＷＳＰ）の決定及びポリアミド（Ｐ）の焼結窓（ＷＰ）の決定は、上記のように行う。この場合、焼結粉末（ＳＰ）の焼結窓（ＷＳＰ）の決定に使用する試料は、焼結粉末（ＳＰ）であり、ポリアミド（Ｐ）の焼結窓（ＷＰ）の決定に使用する試料は、ポリアミド（Ｐ）である。
【００３１】
焼結粉末
選択的レーザー焼結中に溶融物が早期結晶化又は早期凝固するのを避けるために、焼結粉末（ＳＰ）の焼結窓（ＷＳＰ）は、可能な限り大きくすべきである。なぜなら、これは得られる成形体に反りをもたらす可能性があるからである。この効果は「カーリング」とも言う。
【００３２】
本発明の一実施形態では、焼結粉末（ＳＰ）の焼結窓（ＷＳＰ）は、少なくとも１０℃、好ましくは少なくとも１５℃、より好ましくは少なくとも２０℃、特に好ましくは少なくとも２５℃である。
【００３３】
焼結窓（Ｗ）は、℃（摂氏度）ではなくＫ（ケルビン）で記述されることが多い。１Ｋ＝１℃である。
【００３４】
好ましい実施形態では、焼結粉末（ＳＰ）は、焼結粉末（ＳＰ）中に存在するポリアミド（Ｐ）の焼結窓（ＷＰ）よりも少なくとも５％、好ましくは少なくとも１０％、特に好ましくは少なくとも２０％大きい焼結窓（ＷＳＰ）を有する。
【００３５】
よって本発明はまた、焼結粉末（ＳＰ）が焼結窓（ＷＳＰ）を有し、焼結粉末（ＳＰ）中に存在するポリアミド（Ｐ）が焼結窓（ＷＰ）を有する方法を提供する。該方法において、焼結窓（ＷＳＰ；ＷＰ）はいずれの場合も、溶融の開始温度（ＴＭ開始）と結晶化の開始温度（ＴＣ開始）との間の差であり、且つ焼結粉末（ＳＰ）の焼結窓（ＷＳＰ）は焼結粉末（ＳＰ）中に存在するポリアミド（Ｐ）の焼結窓（ＷＰ）よりも少なくとも５％大きい。
【００３６】
これは、焼結粉末（ＳＰ）の焼結窓（ＷＳＰ）と焼結粉末（ＳＰ）中に存在するポリアミド（Ｐ）の焼結窓（ＷＰ）との間の差（ΔＷ）が、例えば少なくとも３℃、好ましくは少なくとも５℃、特に好ましくは少なくとも１０℃であることを意味する。
【００３７】
ΔＷ  ＝  ＷＳＰ  −  ＷＰ
【００３８】
焼結粉末（ＳＰ）の焼結窓（ＷＳＰ）と焼結粉末（ＳＰ）中に存在するポリアミド（Ｐ）の焼結窓（ＷＰ）との間の差（ΔＷ）は、例えば３〜２０℃の範囲、好ましくは８〜２０℃の範囲、特に好ましくは１２〜２０℃の範囲である。
【００３９】
焼結粉末（ＳＰ）の焼結窓（ＷＳＰ）及びポリアミド（Ｐ）の焼結窓（ＷＰ）に関して、及びその決定に関しては、上述した焼結窓についての詳細（Ｗ）及び好ましい例が対応して適用される。
【００４０】
焼結粉末（ＳＰ）及びポリアミド（Ｐ）の両方の溶融の開始温度（ＴＭ開始）及び結晶化の開始温度（ＴＣ開始）がポリアミド（Ｐ）の種類に依存することは、当業者には明らかであろう。
【００４１】
例えば、ポリアミド（Ｐ）としてのナイロン−６（ＰＡ６）のポリアミド（Ｐ）の溶融の開始温度（ＴＭ開始）は２０５〜２１５℃の範囲であり、ポリアミド（Ｐ）としてのＰＡ６のポリアミド（Ｐ）の結晶化の開始温度（ＴＣ開始）は、１８９〜１９２℃の範囲である。よって焼結窓（ＷＰ）、すなわちポリアミド（Ｐ）としてのＰＡ６のポリアミド（Ｐ）の溶融の開始温度（ＴＭ開始）と結晶化の開始温度（ＴＣ開始）との間の差は、１４〜２５℃の範囲である。
【００４２】
例えば、焼結粉末（ＳＰ）中に存在するポリアミド（Ｐ）としてのＰＡ６の焼結粉末（ＳＰ）の溶融の開始温度（ＴＭ開始）は、２０５〜２１５℃の範囲であり、焼結粉末（ＳＰ）中に存在するポリアミド（Ｐ）としてのＰＡ６の焼結粉末（ＳＰ）の結晶化の開始温度（ＴＣ開始）は、１７３〜１７８℃の範囲である。よって焼結窓（ＷＳＰ）、すなわち焼結粉末（ＳＰ）中に存在するポリアミド（Ｐ）としてのＰＡ６の焼結粉末（ＳＰ）の溶融の開始温度（ＴＭ開始）と結晶化の開始温度（ＴＣ開始）との間の差は、３２〜３６℃の範囲である。
【００４３】
例えば、ポリアミド（Ｐ）としてのナイロン−６，１０（ＰＡ６．１０）のポリアミド（Ｐ）の溶融の開始温度（ＴＭ開始）は２１２〜２１５℃の範囲であり、ポリアミド（Ｐ）としてのＰＡ６．１０のポリアミド（Ｐ）の結晶化の開始温度（ＴＣ開始）は、１９４〜１９６℃の範囲である。よって焼結窓（ＷＰ）、すなわちポリアミド（Ｐ）としてのＰＡ６．１０のポリアミド（Ｐ）の溶融の開始温度（ＴＭ開始）と結晶化の開始温度（ＴＣ開始）との間の差は、１６〜２１℃の範囲である。
【００４４】
例えば、焼結粉末（ＳＰ）中に存在するポリアミド（Ｐ）としてのＰＡ６．１０の焼結粉末（ＳＰ）の溶融の開始温度（ＴＭ開始）は２１１〜２１４℃の範囲であり、焼結粉末（ＳＰ）中に存在するポリアミド（Ｐ）としてのＰＡ６．１０の焼結粉末（ＳＰ）の結晶化の開始温度（ＴＣ開始）は、１８７〜１８９℃の範囲である。よって焼結窓（ＷＳＰ）、すなわち焼結粉末（ＳＰ）中に存在するポリアミド（Ｐ）としてのＰＡ６．１０の焼結粉末（ＳＰ）の溶融の開始温度（ＴＭ開始）と結晶化の開始温度（ＴＣ開始）との間の差は、２２〜２７℃の範囲である。
【００４５】
例えば、ポリアミド（Ｐ）としてのナイロン−６，６（ＰＡ６．６）のポリアミド（Ｐ）の溶融の開始温度（ＴＭ開始）は２４８〜２５０℃の範囲であり、ポリアミド（Ｐ）としてのＰＡ６．６のポリアミド（Ｐ）の結晶化の開始温度（ＴＣ開始）は、２３４〜２３６℃の範囲である。よって焼結窓（ＷＰ）、すなわちポリアミド（Ｐ）としてのＰＡ６．６のポリアミド（Ｐ）の溶融の開始温度（ＴＭ開始）と結晶化の開始温度（ＴＣ開始）との間の差は、１２〜１６℃の範囲である。
【００４６】
例えば、焼結粉末（ＳＰ）中に存在するポリアミド（Ｐ）としてのＰＡ６．６の焼結粉末（ＳＰ）の溶融の開始温度（ＴＭ開始）は２４６〜２４８℃の範囲であり、焼結粉末（ＳＰ）中に存在するポリアミド（Ｐ）としてのＰＡ６．６の焼結粉末（ＳＰ）の結晶化の開始温度（ＴＣ開始）は、２２４〜２２６℃の範囲である。よって焼結窓（ＷＳＰ）、すなわち焼結粉末（ＳＰ）中に存在するポリアミド（Ｐ）としてのＰＡ６．６の焼結粉末（ＳＰ）の溶融の開始温度（ＴＭ開始）と結晶化の開始温度（ＴＣ開始）との間の差は、２０〜２４℃の範囲である。
【００４７】
上記の実施形態及び好ましい例は、溶融の開始温度（ＴＭ開始）が結晶化の開始温度（ＴＣ開始）よりも高い、すなわちＴＭ開始＞ＴＣ開始であるという仮定の下で常に適用される。
【００４８】
本発明によれば、焼結粉末（ＳＰ）は、ポリアミド（Ｐ）、及び焼結粉末（ＳＰ）の全質量に基づき０．１質量％〜５質量％の式（Ｉ）の化合物からなる群から選択される少なくとも１種の添加剤（Ａ）を含む。
【００４９】
好ましくは、焼結粉末（ＳＰ）は０．５〜２．５質量％の少なくとも１種の添加剤（Ａ）を含み、より好ましくは、焼結粉末（ＳＰ）は０．５〜１質量％の少なくとも１種の添加剤（Ａ）を含む（いずれの場合も焼結粉末（ＳＰ）の全質量に基づく）。
【００５０】
本発明によれば、焼結粉末（ＳＰ）の粒子の寸法は一般に、１０〜２５０μｍの、好ましくは３０〜２００μｍの、より好ましくは５０〜１２０μｍの、特に好ましくは５０〜９０μｍの範囲である。
【００５１】
よって本発明はまた、焼結粉末（ＳＰ）の粒子径が１０〜２５０μｍの範囲である方法を提供する。
【００５２】
本発明の焼結粉末（ＳＰ）は一般に、
１０〜３０μｍの範囲のＤ１０、
２５〜７０μｍの範囲のＤ５０及び
５０〜１５０μｍの範囲のＤ９０を有する。
【００５３】
好ましい実施形態において、焼結粉末（ＳＰ）は、
２０〜３０μｍの範囲のＤ１０、
４０〜６０μｍの範囲のＤ５０及び
８０〜１００μｍの範囲のＤ９０を有する。
【００５４】
本発明の文脈において、「Ｄ１０」はこの関連において、粒子の全体積に基づき１０体積％の粒子がＤ１０より小さい又は同等であり、且つ粒子の全体積に基づき９０体積％の粒子がＤ１０より大きい粒子径を意味すると理解される。類似して、「Ｄ５０」は、粒子の全体積に基づき５０体積％の粒子がＤ５０より小さい又は同等であり、且つ粒子の全体積に基づき５０体積％の粒子がＤ５０より大きい粒子径を意味すると理解される。類似して、「Ｄ９０」は、粒子の全体積に基づき９０体積％の粒子がＤ９０より小さい又は同等であり、且つ粒子の全体積に基づき１０体積％の粒子がＤ９０より大きい粒子径を意味すると理解される。
【００５５】
粒子径を決定するために、焼成粉末（ＳＰ）は、圧縮空気を使用した乾燥状態で、又は溶媒、例えば水若しくはエタノール中で懸濁させて懸濁液を分析する。Ｄ１０、Ｄ５０及びＤ９０は、Ｍａｌｖｅｒｎ  Ｍａｓｔｅｒｓｉｚｅｒ  ２０００を使用するレーザー回折により決定する。評価はフラウンホーファ（Ｆｒａｕｎｈｏｆｅｒ）回析により行う。
【００５６】
本発明の方法のさらなる実施形態では、少なくとも１種の添加剤（Ａ）は、塩化リチウム及び式（Ｉ）の化合物からなる群から選択される。
【００５７】
この場合、焼結粉末（ＳＰ）は、ポリアミド（Ｐ）、並びに塩化リチウム及び式（Ｉ）の化合物からなる群から選択される少なくとも１種の添加剤（Ａ）を、焼結粉末（ＳＰ）の全質量に基づき０．１質量％〜５質量％含む。
【００５８】
焼結粉末（ＳＰ）の製造のために、ポリアミド（Ｐ）と少なくとも１種の添加剤（Ａ）とを混合する。
【００５９】
混合後、ポリアミド（Ｐ）及び少なくとも１種の添加剤（Ａ）は、互いに並んで別個の粒子として焼結粉末（ＳＰ）中に存在してよい。本発明の好ましい実施形態では、ポリアミド（Ｐ）は少なくとも１種の添加剤（Ａ）を含む。換言すれば、本発明の好ましい実施形態では、焼結粉末（ＳＰ）は、少なくとも１種の添加剤（Ａ）を含むポリアミド（Ｐ）を含む。少なくとも１種の添加剤（Ａ）は、ポリアミド（Ｐ）の粒子中で均質に又は不均質に分布してよい。ポリアミド（Ｐ）の粒子中で少なくとも１種の添加剤（Ａ）の分布が均質か又は不均質かどうかは、焼結粉末（ＳＰ）の製造方法に依存する。さらに、少なくとも１種の添加剤（Ａ）をポリアミド（Ｐ）の粒子の表面に施与することができる。
【００６０】
少なくとも１種の添加剤（Ａ）がポリアミド（Ｐ）の粒子中で均質に分布している場合、少なくとも１種の添加剤（Ａ）は、例えばポリアミド（Ｐ）の粒子に溶解してよい。次いで少なくとも１種の添加剤（Ａ）は、ポリアミド（Ｐ）の粒子中で分子的に分散させてよい。そして少なくとも１種の添加剤（Ａ）は同様に、ポリアミド（Ｐ）の粒子中で微細に分布していてもよい。
【００６１】
少なくとも１種の添加剤（Ａ）がポリアミド（Ｐ）の粒子中で均質に分布している場合、少なくとも１種の添加剤（Ａ）の粒子径は、例えば、０．５ｎｍ〜１０００ｎｍの範囲、好ましくは０．５ｎｍ〜５００ｎｍの範囲、より好ましくは１ｎｍ〜２５０ｎｍの範囲である。
【００６２】
少なくとも１種の添加剤（Ａ）がポリアミド（Ｐ）の粒子中で不均質に分布している場合、少なくとも１種の添加剤（Ａ）は、例えば、溶解していない形態で、例えば粒子状の形態で、ポリアミド（Ｐ）の粒子中にあってよい。少なくとも１種の添加剤（Ａ）がポリアミド（Ｐ）の粒子の表面に付着することも可能である。
【００６３】
少なくとも１種の添加剤（Ａ）がポリアミド（Ｐ）の粒子中で不均質に分布している場合、少なくとも１種の添加剤（Ａ）の粒子径は、例えば＞１０００ｎｍ〜１００００ｎｍの範囲、好ましくは＞１０００ｎｍ〜５０００ｎｍの範囲、より好ましくは１５００ｎｍ〜２５００ｎｍの範囲である。
【００６４】
ポリアミド（Ｐ）中の添加剤（Ａ）の分布の様態は、本発明にとって本質ではない。添加剤（Ａ）が、ポリアミド（Ｐ）の粒子中又は粒子上に存在することが好ましい。
【００６５】
少なくとも１種の添加剤（Ａ）がポリアミド（Ｐ）の粒子中で分布している焼結粉末（ＳＰ）の適切な製造の方式は、原則として当業者に既知のすべての方式である。
【００６６】
例えば、少なくとも１種の添加剤（Ａ）はポリアミド（Ｐ）と混合することができ、少なくとも１種の添加剤（Ａ）の添加前、添加中又は添加後に、少なくともポリアミド（Ｐ）を溶融させることができる。混合及び／又は溶融は、例えば押出機中で行うことができる。その後続いて、ポリアミド（Ｐ）と少なくとも１種の添加剤（Ａ）との混合物を含む溶融物を、押出すことができる。冷却後、凝固したポリアミド／添加剤混合物が得られる。この混合物はその後続いて、焼結粉末（ＳＰ）を得るために、例えば当業者に既知の方式で粉砕することができる。粉砕は、例えば、シフターミル（sifter mill）、対向ジェットミル、ボールミル、ハンマーミル、振動ミル又はローターミル内で行うことができる。
【００６７】
焼結粉末（ＳＰ）を沈殿によって製造することも可能である。これが好ましい。この目的のために、ポリアミド（Ｐ）を溶媒（Ｓ）と混合し、任意に加熱しながらポリアミド（Ｐ）を溶媒（Ｓ）中に溶解して、ポリアミド溶液（ＰＳ）を得る。ポリアミド（Ｐ）は、溶媒（Ｓ）中に部分的に又は完全に溶解してよい。ポリアミド（Ｐ）は、溶媒（Ｓ）中に完全に溶解させることが好ましい。よって、溶媒（Ｓ）中に完全に溶解したポリアミド（Ｐ）を含むポリアミド溶液（ＰＳ）を得ることが好ましい。
【００６８】
少なくとも１種の添加剤（Ａ）をポリアミド（Ｐ）と溶媒（Ｓ）との混合物に添加する。少なくとも１種の添加剤（Ａ）を添加する時点はここでは重要ではないが、添加は一般に焼結粉末（ＳＰ）の沈殿に先行する。ポリアミド（Ｐ）を溶媒（Ｓ）と混合する前に、少なくとも１種の添加剤（Ａ）を溶媒（Ｓ）に添加することができる。同様に、ポリアミド（Ｐ）を溶媒（Ｓ）中に溶解する前に、少なくとも１種の添加剤（Ａ）をポリアミド（Ｐ）と溶媒（Ｓ）との混合物に添加することも可能である。さらに、少なくとも１種の添加剤（Ａ）をポリアミド溶液（ＰＳ）に添加することも可能である。
【００６９】
その後続いて、少なくとも１種の添加剤（Ａ）を含むポリアミド溶液（ＰＳ）から焼結粉末（ＳＰ）を沈殿させることができる。
【００７０】
沈殿は、当業者に既知の方式によって行うことができる。例えば、焼結粉末（ＳＰ）は、少なくとも１種の添加剤（Ａ）を含むポリアミド溶液（ＰＳ）の冷却によって、少なくとも１種の添加剤（Ａ）を含むポリアミド溶液（ＰＳ）からの溶媒（Ｓ）の蒸留によって、又は少なくとも１種の添加剤（Ａ）を含むポリアミド溶液（ＰＳ）への沈殿剤（ＰＲ）の添加によって、沈殿させることができる。好ましくは、焼結粉末（ＳＰ）は少なくとも１種の添加剤（Ａ）を含むポリアミド溶液（ＰＳ）を冷却することによって沈殿させる。
【００７１】
少なくとも１種の添加剤（Ａ）を含むポリアミド溶液（ＰＳ）の冷却によって焼結粉末（ＳＰ）を沈殿させる場合、特に微細な焼結粉末（ＳＰ）粒子を製造するために、ポリアミド溶液（ＰＳ）を例えば冷却中に撹拌することができる。
【００７２】
さらに好ましい実施形態では、焼結粉末（ＳＰ）は、沈殿剤（ＰＲ）で沈殿させることによって製造する。
【００７３】
この目的のために、ポリアミド（Ｐ）を最初に溶媒（Ｓ）と混合し、任意に加熱しながら溶媒（Ｓ）中に溶解して、少なくとも１種の添加剤（Ａ）を含むポリアミド溶液（ＰＳ）を得る。
【００７４】
少なくとも１種の添加剤（Ａ）を添加する時点は、本発明にとって本質ではない。本発明とって本質であることは、ポリアミド溶液が、沈殿剤（ＰＲ）の添加前に少なくとも１種の添加剤（Ａ）を含むことのみである。好ましい実施形態では、少なくとも１種の添加剤（Ａ）は同様に、沈殿の前に溶媒（Ｓ）中に溶解させる。
【００７５】
使用する溶媒（Ｓ）は、厳密に１種の溶媒でよい。同様に、溶媒（Ｓ）として２種以上の溶媒を使用することも可能である。
【００７６】
適切な溶媒（Ｓ）は、例えば、アルコール、ラクタム及びケトンからなる群から選択される。溶媒（Ｓ）は、好ましくは、アルコール及びラクタムからなる群から選択される。
【００７７】
本発明はまた、溶媒（Ｓ）がアルコール、ラクタム及びケトンからなる群から選択される焼結粉末（ＳＰ）を製造する方法を提供する。
【００７８】
本発明によれば、「ラクタム」は、環内に３〜１２個の炭素原子を、好ましくは４〜６個の炭素原子を有する環状アミドを意味すると理解される。適切なラクタムの例は、３−アミノプロパノラクタム（β−ラクタム；β−プロピオラクタム）、４−アミノブタノラクタム（γ−ラクタム；γ−ブチロラクタム）、５−アミノペンタノラクタム（δ−ラクタム；δ−バレロラクタム）、６−アミノヘキサノラクタム（ε−ラクタム；ε−カプロラクタム）、７−アミノヘプタノラクタム（ζ−ラクタム；ζ−ヘプタノラクタム）、８−アミノオクタノラクタム（η−ラクタム；η−オクタノラクタム）、９−ノナノラクタム（θ−ラクタム；θ−ノナノラクタム）、１０−デカノラクタム（ω−デカノラクタム）、１１−ウンデカノラクタム（ω−ウンデカノラクタム）及び１２−ドデカノラクタム（ω−ドデカノラクタム）からなる群から選択される。
【００７９】
ラクタムは、非置換又は少なくとも一置換されていてよい。少なくとも一置換のラクタムを使用する場合、その窒素原子及び／又はその環炭素原子は、Ｃ１〜Ｃ１０−アルキル、Ｃ５〜Ｃ６−シクロアルキル、及びＣ５〜Ｃ１０−アリールからなる群から独立して選択される１個、２個又はそれ以上の置換基を有してよい。
【００８０】
適切なＣ１〜Ｃ１０−アルキル置換基は、例えばメチル、エチル、プロピル、イソプロピル、ｎ−ブチル、ｓｅｃ−ブチル及びｔｅｒｔ−ブチルである。適切なＣ５〜Ｃ６−シクロアルキル置換基は、例えばシクロヘキシルである。好ましいＣ５〜Ｃ１０−アリール置換基は、フェニル及びアントラニルである。
【００８１】
非置換のラクタムの使用が好ましく、γ−ラクタム（γ−ブチロラクタム）、δ−ラクタム（δ−バレロラクタム）及びε−ラクタム（ε−カプロラクタム）が好ましい。δ−ラクタム（δ−バレロラクタム）及びε−ラクタム（ε−カプロラクタム）が特に好ましく、ε−カプロラクタムが特に好ましい。
【００８２】
溶媒（Ｓ）は、いずれの場合も溶媒（Ｓ）の全質量に基づき、好ましくは少なくとも５５質量％のラクタム、より好ましくは少なくとも８０質量％のラクタム、特に好ましくは少なくとも９０質量％のラクタム、最も好ましくは少なくとも９８質量％のラクタムを含む。
【００８３】
さらに、溶媒（Ｓ）がラクタムからなることが最も好ましい。
【００８４】
また、溶媒（Ｓ）が、いずれの場合も溶媒（Ｓ）の全質量に基づき、４５質量％未満の水、より好ましくは２０質量％未満の水、特に好ましくは１０質量％未満の水、最も好ましくは２質量％未満の水を含むことが好ましい。
【００８５】
溶媒（Ｓ）の水含量の下限は、いずれの場合も溶媒（Ｓ）の全質量に基づき、一般に０〜０．５質量％の範囲、好ましくは０〜０．３質量％の範囲、より好ましくは０〜０．１質量％の範囲である。
【００８６】
少なくとも１種の添加剤（Ａ）を添加する時点に関しては、上記の詳細が適用可能である。
【００８７】
ポリアミド溶液（ＰＳ）が少なくとも１種の添加剤（Ａ）を含めばすぐに、焼結粉末（ＳＰ）を沈殿剤（ＰＲ）の添加によって沈殿させることが可能である。
【００８８】
使用する沈殿剤（ＰＲ）は、厳密に１種の沈殿剤でよい。同様に、沈殿剤（ＰＲ）として２種以上の沈殿剤を使用することも可能である。
【００８９】
適切な沈殿剤（ＰＲ）は、当業者に既知であり、例えば、水、メタノール及びエタノールからなる群から選択される。
【００９０】
好ましい実施形態では、沈殿剤（ＰＲ）は、いずれの場合も沈殿剤（ＰＲ）の総質量に基づき、少なくとも５０質量％の水、より好ましくは少なくとも７０質量％の水、特に好ましくは少なくとも８０質量％の水、最も好ましくは少なくとも９０質量％の水を含む。
【００９１】
本発明はまた、沈殿剤（ＰＲ）が、沈殿剤（ＰＲ）の総質量に基づき、少なくとも５０質量％の水を含む、焼結粉末（ＳＰ）を製造する方法を提供する。
【００９２】
さらに、最も好ましくは、沈殿剤（ＰＲ）は水からなる。
【００９３】
すると、沈殿した焼結粉末（ＳＰ）は、溶媒（Ｓ）及び沈殿剤（ＰＲ）を含む溶液中で懸濁した状態である。この溶液は、沈殿していないポリアミド（Ｐ）を含んでもよく、少なくとも１種の添加剤（Ａ）を含んでもよい。
【００９４】
沈殿した焼結粉末（ＳＰ）は、当業者に既知の方式、例えば、デカント、ふるい分け、濾過又は遠心分離によって、この溶液から分離することができる。
【００９５】
よって本発明はまた、選択的レーザー焼結によって成形体を製造する方法を提供し、該方法において、焼結粉末（ＳＰ）を以下の工程：
ａ）ポリアミド（Ｐ）を溶媒（Ｓ）中に溶解し、溶解前、溶解中及び／又は溶解後に少なくとも１種の添加剤（Ａ）を添加して、少なくとも１種の添加剤（Ａ）を含むポリアミド溶液（ＰＳ）を得る工程、
ｂ）該方法の工程ａ）からの少なくとも１種の添加剤（Ａ）を含むポリアミド溶液（ＰＳ）に沈殿剤（ＰＲ）を添加し、溶媒（Ｓ）及び沈殿剤（ＰＲ）を含む溶液中に懸濁した焼結粉末（ＳＰ）を含む懸濁液を得る工程、
ｃ）該方法の工程ｂ）で得られた懸濁液から焼結粉末（ＳＰ）を分離する工程、
を含む方法によって製造する。
【００９６】
従って本発明はまた、焼結粉末（ＳＰ）を製造する方法であって、以下の工程：
ａ）ポリアミド（Ｐ）を溶媒（Ｓ）中に溶解し、溶解前、溶解中及び／又は溶解後に少なくとも１種の添加剤（Ａ）を添加して、少なくとも１種の添加剤（Ａ）を含むポリアミド溶液（ＰＳ）を得る工程、
ｂ）該方法の工程ａ）からの少なくとも１種の添加剤（Ａ）を含むポリアミド溶液（ＰＳ）に沈殿剤（ＰＲ）を添加し、溶媒（Ｓ）及び沈殿剤（ＰＲ）を含む溶液中に懸濁した焼結粉末（ＳＰ）を含む懸濁液を得る工程、
ｃ）該方法の工程ｂ）で得られた懸濁液から焼結粉末（ＳＰ）を分離する工程、
を含む方法を提供する。
【００９７】
本発明によれば、少なくとも１種の添加剤（Ａ）を工程ｂ）の前に添加することが好ましい。
【００９８】
より好ましくは、少なくとも１種の添加剤（Ａ）は、溶解前、溶解中及び／又は溶解後、並びに該方法の工程ｂ）の前に添加する。
【００９９】
少なくとも１種の添加剤（Ａ）は、得られる焼結粉末（ＳＰ）が、焼結粉末（ＳＰ）の全質量に基づき０．１質量％〜５質量％の、好ましくは０．５質量％〜２．５質量％の、より好ましくは０．５質量％〜１質量％の少なくとも１種の添加剤（Ａ）を含むような量で添加する。
【０１００】
さらに好ましい実施形態では、該方法の工程ａ）でポリアミド（Ｐ）を溶媒（Ｓ）と混合し、次いで温度（Ｔ１）まで加熱し、加熱前、加熱中及び／又は加熱後に少なくとも１種の添加剤（Ａ）を添加し、溶媒（Ｓ）中にポリアミド（Ｐ）を溶解させて、少なくとも１種の添加剤（Ａ）を含むポリアミド溶液（ＰＳ）を得る。
【０１０１】
温度（Ｔ１）は、一般に溶媒（Ｓ）の沸点より低く、ポリアミド（Ｐ）の溶融温度よりも低い。好ましくは、温度（Ｔ１）は、溶媒（Ｓ）の沸点及び／又はポリアミド（Ｐ）の溶融温度より少なくとも５０℃低く、より好ましくは、溶媒（Ｓ）の沸点及び／又はポリアミド（Ｐ）の溶融温度より少なくとも３５℃低く、特に好ましくは、溶媒（Ｓ）の沸点及び／又はポリアミド（Ｐ）の溶融温度より少なくとも２０℃低く、最も好ましくは溶媒（Ｓ）の沸点及び／又はポリアミド（Ｐ）の溶融温度より少なくとも２０℃低い。
【０１０２】
温度（Ｔ１）はまた、一般に溶媒（Ｓ）の溶融温度よりも高い。好ましくは、温度（Ｔ１）は、溶媒（Ｓ）の溶融温度より少なくとも５℃高く、より好ましくは溶媒（Ｓ）の溶融温度より少なくとも１０℃高く、特に好ましくは溶媒（Ｓ）の溶融温度より少なくとも３０℃高い。
【０１０３】
少なくとも１種の添加剤（Ａ）がポリアミド溶液（ＰＳ）中に存在すればすぐに、少なくとも１種の添加剤（Ａ）を含むポリアミド溶液（ＰＳ）を温度（Ｔ２）まで冷却することが可能である。
【０１０４】
温度（Ｔ２）は一般に、溶媒（Ｓ）の溶融温度よりも高い。好ましくは、温度（Ｔ２）は、溶媒（Ｓ）の溶融温度より少なくとも５℃高く、より好ましくは溶媒（Ｓ）の溶融温度より少なくとも１０℃高く、特に好ましくは溶媒（Ｓ）の溶融温度より少なくとも３０℃高い。
【０１０５】
少なくとも１種の添加剤（Ａ）を含むポリアミド溶液（ＰＳ）を温度（Ｔ２）まで冷却したら、沈殿剤（ＰＲ）を添加し、焼結粉末（ＳＰ）を沈殿させる。その後続いて、焼結粉末（ＳＰ）を分離することができる。
【０１０６】
焼結粉末（ＳＰ）の一部分は、温度（Ｔ２）までの冷却中にすでに沈殿している可能性もある。
【０１０７】
よって本発明はまた、選択的レーザー焼結によって成形体を製造する方法を提供し、該方法において、焼結粉末（ＳＰ）を以下の工程：
ａ）ポリアミド（Ｐ）及び溶媒（Ｓ）を含む混合物を、温度（Ｔ１）（温度（Ｔ１）を超える温度では、ポリアミド（Ｐ）が溶媒（Ｓ）中に溶解する）まで加熱し、加熱中及び／又は加熱後に少なくとも１種の添加剤（Ａ）を添加して、少なくとも１種の添加剤（Ａ）を含むポリアミド溶液（ＰＳ）を得る工程、
ｂ）該方法の工程ａ）で得られた少なくとも１種の添加剤（Ａ）を含むポリアミド溶液（ＰＳ）を温度（Ｔ２）まで冷却し、その後続いて沈殿剤（ＰＲ）を添加して、溶媒（Ｓ）及び沈殿剤（ＰＲ）を含む溶液中に懸濁した焼結粉末（ＳＰ）を含む懸濁液を得る工程、
ｃ）該方法の工程ｂ）で得られた懸濁液から焼結粉末（ＳＰ）を分離する工程、
を含む方法によって製造する。
【０１０８】
従って本発明はまた、焼結粉末（ＳＰ）を製造する方法であって、以下の工程：
ａ）ポリアミド（Ｐ）及び溶媒（Ｓ）を含む混合物を、温度（Ｔ１）（温度（Ｔ１）を超える温度では、ポリアミド（Ｐ）が溶媒（Ｓ）中に溶解する）まで加熱し、加熱前、加熱中及び／又は加熱後に少なくとも１種の添加剤（Ａ）を添加して、少なくとも１種の添加剤（Ａ）を含むポリアミド溶液（ＰＳ）を得る工程、
ｂ）該方法の工程ａ）から得られた少なくとも１種の添加剤（Ａ）を含むポリアミド溶液（ＰＳ）を温度（Ｔ２）まで冷却し、その後続いて沈殿剤（ＰＲ）を添加して、溶媒（Ｓ）及び沈殿剤（ＰＲ）を含む溶液中に懸濁した焼結粉末（ＳＰ）を含む懸濁液を得る工程、
ｃ）該方法の工程ｂ）で得られた懸濁液から焼結粉末（ＳＰ）を分離する工程、
を含む方法を提供する。
【０１０９】
溶媒（Ｓ）、少なくとも１種の添加剤（Ａ）の添加、沈殿剤（ＰＲ）及び焼結粉末（ＳＰ）の分離に関し、上述した詳細及び好ましい例が適用可能である。
【０１１０】
特に好ましい実施形態では、ポリアミド（Ｐ）を溶媒（Ｓ）と混合して、曇り点温度（ＴC）（曇り点温度（ＴC）を超える温度ではポリアミド（Ｐ）が溶媒（Ｓ）中に完全に溶解する）を超える温度まで加熱し、少なくとも１種の添加剤（Ａ）を含むポリアミド溶液（ＰＳ）を得る。加熱前、加熱中及び／又は加熱後に少なくとも１種の添加剤（Ａ）を添加する。
【０１１１】
曇り点温度（ＴＣ）は、ポリアミド溶液（ＰＳ）の曇り度が明らかである温度及びそれより低い温度を意味すると理解される。曇り点温度（ＴＣ）より高温では、ポリアミド（Ｐ）は溶媒（Ｓ）中に完全に溶解する。
【０１１２】
ポリアミド溶液（ＰＳ）を加熱する、曇り点温度（ＴＣ）を超える温度は、一般に溶媒（Ｓ）の沸点より低く、ポリアミド（Ｐ）の溶融温度より低い。特に好ましくは、ポリアミド（Ｐ）と溶媒（Ｓ）との混合物を、溶媒（Ｓ）の沸点及び／又はポリアミド（Ｐ）の溶融温度より１０℃〜５０℃の範囲で低い温度まで、より好ましくは溶媒（Ｓ）の沸点及び／又はポリアミド（Ｐ）の溶融温度より１０〜３５℃の範囲で低い温度まで、特に溶媒（Ｓ）の沸点及び／又はポリアミド（Ｐ）の溶融温度より１０〜２０℃の範囲で低い温度まで加熱する。
【０１１３】
ポリアミド溶液（ＰＳ）が少なくとも１種の添加剤（Ａ）を含めばすぐに、ポリアミド溶液（ＰＳ）を曇り点温度（ＴＣ）より低い温度に冷却することが可能である。好ましくは、少なくとも１種の添加剤（Ａ）を含むポリアミド溶液（ＰＳ）は、曇り点温度（ＴＣ）より少なくとも０．５℃、より好ましくは少なくとも１℃低い温度まで冷却する。
【０１１４】
少なくとも１種の添加剤（Ａ）を含むポリアミド溶液（ＰＳ）を冷却する曇り点温度（ＴＣ）より低い温度は、一般に溶媒（Ｓ）の溶融温度よりも高い。好ましくは、その温度は、溶媒（Ｓ）の溶融温度より少なくとも５℃高く、より好ましくは溶媒（Ｓ）の溶融温度より少なくとも１０℃高く、特に好ましくは溶媒（Ｓ）の溶融温度より少なくとも３０℃高い。
【０１１５】
少なくとも１種の添加剤（Ａ）を含むポリアミド溶液（ＰＳ）を曇り点温度（ＴＣ）より低い温度に冷却した後、沈殿剤（ＰＲ）を添加する。これにより、焼結粉末（ＳＰ）が沈殿する。その後続いて、焼結粉末（ＳＰ）を分離することが可能である。
【０１１６】
少なくとも１種の添加剤（Ａ）を含むポリアミド溶液（ＰＳ）の冷却の過程で、焼結粉末（ＳＰ）の一部分がすでに沈殿している可能性もある。
【０１１７】
よって本発明はまた、選択的レーザー焼結によって成形体を製造する方法を提供し、該方法において、焼結粉末（ＳＰ）を以下の工程：
ａ）ポリアミド（Ｐ）及び溶媒（Ｓ）を含む混合物を、曇り点温度（ＴＣ）（曇り点温度（ＴＣ）を超える温度ではポリアミド（Ｐ）が溶媒（Ｓ）中に完全に溶解する）を超える温度まで加熱し、加熱前、加熱中及び／又は加熱後に少なくとも１種の添加剤（Ａ）を添加して、少なくとも１種の添加剤（Ａ）を含むポリアミド溶液（ＰＳ）を得る工程、
ｂ）該方法の工程ａ）で得られた少なくとも１種の添加剤（Ａ）を含むポリアミド溶液（ＰＳ）を曇り点温度（ＴＣ）より低い／等しい温度まで冷却し、その後続いて沈殿剤（ＰＲ）を添加して、溶媒（Ｓ）及び沈殿剤（ＰＲ）を含む溶液中に懸濁した焼結粉末（ＳＰ）を含む懸濁液を得る工程、
ｃ）該方法の工程ｂ）で得られた懸濁液から焼結粉末（ＳＰ）を分離する工程、
を含む方法によって製造する。
【０１１８】
従って本発明はまた、焼結粉末（ＳＰ）を製造する方法であって、以下の工程：
ａ）ポリアミド（Ｐ）及び溶媒（Ｓ）を含む混合物を、曇り点温度（ＴC）（曇り点温度（ＴC）を超える温度ではポリアミド（Ｐ）が溶媒（Ｓ）中に完全に溶解する）を超える温度まで加熱し、加熱前、加熱中及び／又は加熱後に少なくとも１種の添加剤（Ａ）を添加して、少なくとも１種の添加剤（Ａ）を含むポリアミド溶液（ＰＳ）を得る工程、
ｂ）該方法の工程ａ）で得られた少なくとも１種の添加剤（Ａ）を含むポリアミド溶液（ＰＳ）を曇り点温度（ＴＣ）以下の温度まで冷却し、その後続いて沈殿剤（ＰＲ）を添加して、溶媒（Ｓ）及び沈殿剤（ＰＲ）を含む溶液中に懸濁した焼結粉末（ＳＰ）を含む懸濁液を得る工程、
ｃ）該方法の工程ｂ）で得られた懸濁液から焼結粉末（ＳＰ）を分離する工程、
を含む方法を提供する。
【０１１９】
溶媒（Ｓ）、少なくとも１種の添加剤（Ａ）の添加、沈殿剤（ＰＲ）及び焼結粉末（ＳＰ）の分離に関し、上述した詳細及び好ましい例が適用可能である。
【０１２０】
よって本発明はまた、選択的レーザー焼結によって成形体を製造する方法を提供し、該方法において、焼結粉末（ＳＰ）を以下の工程：
ａ）ポリアミド（Ｐ）及びラクタムを含む混合物を、曇り点温度（ＴC）（曇り点温度（ＴC）を超える温度ではポリアミド（Ｐ）がラクタム中に完全に溶解する）を超える温度まで加熱し、加熱前、加熱中及び／又は加熱後に少なくとも１種の添加剤（Ａ）を添加して、ラクタム中に完全に溶解したポリアミド（Ｐ）を含む溶融物を得る工程、
ｂ）該方法の工程ａ）で得られた溶融物を曇り点温度（ＴＣ）以下の温度まで冷却し、その後続いて水を添加して、水及びラクタムを含む溶液中に懸濁した焼結粉末（ＳＰ）を含む懸濁液を得る工程、及び
ｃ）該方法の工程ｂ）で得られた懸濁液から焼結粉末（ＳＰ）を分離する工程、
を含む方法によって製造する。
【０１２１】
従って本発明はまた、焼結粉末（ＳＰ）を製造する方法であって、以下の工程：
ａ）ポリアミド（Ｐ）及びラクタムを含む混合物を、曇り点温度（ＴC）（曇り点温度（ＴC）を超える温度ではポリアミド（Ｐ）がラクタム中に完全に溶解する）を超える温度まで加熱し、加熱前、加熱中及び／又は加熱後に少なくとも１種の添加剤（Ａ）を添加して、ラクタム中に完全に溶解したポリアミド（Ｐ）を含む溶融物を得る工程、
ｂ）該方法の工程ａ）で得られた溶融物を曇り点温度（ＴＣ）以下の温度まで冷却し、その後続いて水を添加して、水及びラクタムを含む溶液中に懸濁した焼結粉末（ＳＰ）を含む懸濁液を得る工程、及び
ｃ）該方法の工程ｂ）で得られた懸濁液から焼結粉末（ＳＰ）を分離する工程、
を含む方法を提供する。
【０１２２】
沈殿剤（ＰＲ）を用いる焼結粉末（ＳＰ）の沈殿により、特に狭い粒径分布がもたらされる。驚くべきことに、この方法によって製造された焼結粉末（ＳＰ）は、非常に均質な溶融フィルムを形成するため、特に高い球形度及び均質で滑らかな表面を有し、選択的レーザー焼結を使用する成形体の製造に特に好適であることが見出された。
【０１２３】
高い球形度は、粒子が特に丸い形状を有することを意味する。これに使用される尺度は、球形度値（ＳＰＨＴ）と呼ばれるものである。ここで、焼結粉末（ＳＰ）の粒子の球形度は、焼結粉末（ＳＰ）の粒子の表面積の、同体積の理想球の表面積に対する比を示す。球形度は、例えばＣａｍｓｉｚｅｒを使用して、画像分析によって決定することができる。
【０１２４】
本発明の方法により得ることができる焼結粉末（ＳＰ）は、一般に０．４〜１．０の範囲の球形度を有する。
【０１２５】
粒径分布の広さの尺度は、Ｄ９０値とＤ１０値との間の差（Ｄ９０からＤ１０を差し引く）である。これらの２つの値が互いに近いほど、すなわち差が小さいほど、粒度分布は狭くなる。
【０１２６】
上述の方法により得ることができる焼結粉末（ＳＰ）は、Ｄ９０とＤ１０との間の差について、一般に１０〜１００μｍの範囲の、好ましくは１０〜５０μｍの範囲の値を有する。
【０１２７】
狭い粒径分布はまた、上記で特定した方法のうちの１つによって製造した焼結粉末（ＳＰ）の粒子を篩い分けすることにより、又は寸法によって、例えばウィンドシフティング（windsifting）によってそれら粒子を分離することにより、得ることが可能である。粒径によって分離するためのさらなる方法は、それ自体当業者には既知である。
【０１２８】
本発明のさらに好ましい実施形態では、ポリアミド（Ｐ）を最初に溶媒（Ｓ）に溶解して溶液を得ることによって焼結粉末（ＳＰ）を製造する。溶解は、例えば上記のように、当業者に既知の任意の方式によって行うことができるが、少なくとも１種の添加剤（Ａ）を添加しないことが好ましい。その後続いてポリアミド（Ｐ）を溶液から沈殿させ、乾燥させてポリアミド（Ｐ）の粉末を得る。適切な沈殿の方式は、当業者に既知のすべての方式、例えばポリアミド溶液（ＰＳ）について上述したものを含む。
【０１２９】
次いで、得られたポリアミド（Ｐ）の粉末を少なくとも１種の添加剤（Ａ）の溶液と接触させ、その後続いて乾燥させて焼結粉末（ＳＰ）を得る。少なくとも１種の添加剤（Ａ）の溶液中の適切な溶媒は、当業者に既知のすべての溶媒であり、少なくとも１種の添加剤（Ａ）を溶解し、好ましくは、ポリアミド（Ｐ）を、溶解させる場合はやや溶解させにくいもの、例えば水及び／又はアルコールである。ポリアミド（Ｐ）の粉末を少なくとも１種の添加剤（Ａ）の溶液と接触させる適切な方式は、同様に、当業者に既知のすべての方式である。接触は、典型的には、１０〜３０℃の範囲の温度で行う。
【０１３０】
焼結粉末（ＳＰ）は、ポリアミド（Ｐ）及び少なくとも１種の添加剤（Ａ）だけでなく、さらなる添加剤（Ｂ）を含んでよい。さらなる添加剤（Ｂ）を含む焼結粉末（ＳＰ）の製造に関しては、添加剤（Ａ）に関する詳細及び好ましい例が対応して適用可能である。
【０１３１】
さらなる添加剤（Ｂ）を含む焼結粉末を製造する方法は、それ自体当業者に既知である。例えばさらなる添加剤（Ｂ）は、上述のように少なくとも１種の添加剤（Ａ）と共にポリアミド（Ｐ）と混合する及び／又はポリアミド（Ｐ）で沈殿させることができる。
【０１３２】
さらなる添加剤（Ｂ）が、焼結粉末（ＳＰ）中に存在するポリアミド（Ｐ）粒子に加えて個別の粒子として別に存在する場合、さらなる添加剤（Ｂ）が、焼結粉末（ＳＰ）中に存在するポリアミド（Ｐ）粒子と同様の粒子径を有することが特に好ましい。「同様の粒子径」とは、本発明によれば、粒子径のポリアミド（Ｐ）の粒子径との間の差が＋／−２０μｍ以下、好ましくは＋／−１０μｍ以下、より好ましくは＋／−５μｍ以下であることを意味すると理解される。
【０１３３】
適切なさらなる添加剤（Ｂ）は、例えば、遷移金属酸化物などの無機顔料、フェノール、タルク、アルカリ土類金属シリケート及びアルカリ土類金属グリセロホスフェートなどの安定剤、ガラスビーズ、ガラスファイバー、カーボンファイバー、ナノチューブ及びチョークなどの充填剤、衝撃改質ポリマー、特にエチレンプロピレン（ＥＰＭ）又はエチレン−プロピレン−ジエン（ＥＰＤＭ）ゴム又は熱可塑性ポリウレタンをベースにするもの、難燃剤、可塑剤及び接着促進剤からなる群から選択される。
【０１３４】
焼結粉末（ＳＰ）は、０質量％〜２０質量％のさらなる添加剤（Ｂ）を含んでよい；好ましくは、焼結粉末（ＳＰ）は、いずれの場合も焼結粉末（ＳＰ）の全質量に基づき、０質量％〜１０質量％のさらなる添加剤（Ｂ）、特に好ましくは０質量％〜５質量％のさらなる添加剤（Ｂ）を含む。
【０１３５】
焼結粉末（ＳＰ）は一般に、
７９．５質量％〜９９．５質量％のポリアミド（Ｐ）、
０．５質量％〜２．５質量％の少なくとも１種の添加剤（Ａ）、及び
任意に０質量％〜２０質量％のさらなる添加剤（Ｂ）、
を含み、
質量パーセントはいずれの場合も焼結粉末（ＳＰ）の全質量に基づく。
【０１３６】
好ましくは、焼結粉末（ＳＰ）は、
８９．５質量％〜９９．５質量％のポリアミド（Ｐ）、
０．５質量％〜２．０質量％の少なくとも１種の添加剤（Ａ）、及び
０質量％〜１０質量％のさらなる添加剤（Ｂ）、
を含み、
質量パーセントはいずれの場合も焼結粉末（ＳＰ）の全質量に基づく。
【０１３７】
より好ましくは、焼結粉末（ＳＰ）は、
９４．５質量％〜９９．５質量％のポリアミド（Ｐ）、
０．５質量％〜２．０質量％の少なくとも１種の添加剤（Ａ）、及び
０質量％〜５質量％のさらなる添加剤（Ｂ）、
を含み、
質量パーセントはいずれの場合も焼結粉末（ＳＰ）の全質量に基づく。
【０１３８】
特に好ましくは、焼結粉末（ＳＰ）は、
９８．０質量％〜９９．５質量％のポリアミド（Ｐ）及び
０．５質量％〜２．０質量％の少なくとも１種の添加剤（Ａ）、
を含み、
質量パーセントはいずれの場合も焼結粉末（ＳＰ）の全質量に基づく。
【０１３９】
ポリアミド（Ｐ）、少なくとも１種の添加剤（Ａ）及びさらなる添加剤（Ｂ）の質量パーセンテージの総合計は、一般に加算すると１００質量％である。
【０１４０】
ポリアミド
使用するポリアミド（Ｐ）は、厳密に１種のポリアミド（Ｐ）でよい。２種以上のポリアミド（Ｐ）の混合物を使用することも可能である。厳密に１種のポリアミド（Ｐ）を使用することが好ましい。
【０１４１】
適切なポリアミド（Ｐ）は一般に、７０〜３５０ｍＬ／ｇの、好ましくは７０〜２４０ｍＬ／ｇの粘度数を有する。本発明によれば、粘度数は、ＩＳＯ３０７に従い２５℃における９６質量％硫酸中のポリアミド（Ｐ）の０．５質量％溶液から決定する。
【０１４２】
好ましいポリアミド（Ｐ）は、半結晶性ポリアミドである。適切なポリアミド（Ｐ）は、５００〜２００００００ｇ／ｍｏｌの範囲の、好ましくは５０００〜５０００００ｇ／ｍｏｌの範囲の、より好ましくは１００００〜１０００００ｇ／ｍｏｌの範囲の重量平均分子量（ＭＷ）を有する。重量平均分子量（Ｍｗ）は、ＡＳＴＭ  Ｄ４００１に従って決定する。
【０１４３】
適切なポリアミド（Ｐ）は、例えば、７〜１３環員を有するラクタムから誘導されるポリアミド（Ｐ）である。適切なポリアミド（Ｐ）には、ジカルボン酸とジアミンとの反応によって得られるポリアミド（Ｐ）がさらに含まれる。
【０１４４】
ラクタムから誘導されるポリアミド（Ｐ）の例には、ポリカプロラクタム、ポリカプリロラクタム及び／又はポリラウロラクタムから誘導されるポリアミドが含まれる。
【０１４５】
適切なポリアミド（Ｐ）は、さらに、ω−アミノアルキルニトリルから得ることができるものを含む。好ましいω−アミノアルキルニトリルは、ナイロン−６をもたらすアミノカプロニトリルである。さらに、ジニトリルをジアミンと反応させることができる。ここでは、重合してナイロン−６，６をもたらすアジポニトリル及びヘキサメチレンジアミンが好ましい。ニトリルの重合は水の存在下で行われ、直接重合とも言う。
【０１４６】
ジカルボン酸及びジアミンから得ることができるポリアミド（Ｐ）を使用する場合、６〜３６個の炭素原子を、好ましくは６〜１２個の炭素原子を、より好ましくは６〜１０個の炭素原子を有するジカルボキシアルカン（脂肪族ジカルボン酸）を用いてよい。芳香族ジカルボン酸も適している。
【０１４７】
ジカルボン酸の例には、アジピン酸、アゼライン酸、セバシン酸、ドデカンジオン酸及びテレフタル酸及び／又はイソフタル酸が含まれる。
【０１４８】
適切なジアミンには、例えば４〜３６個の炭素原子を有するアルカンジアミン、好ましくは６〜１２個の炭素原子を有するアルカンジアミン、特に６〜８個の炭素原子を有するアルカンジアミン、及び芳香族ジアミン、例えばｍ−キシリレンジアミン、ジ（４−アミノフェニル）メタン、ジ（４−アミノシクロヘキシル）メタン、２，２−ジ（４−アミノフェニル）プロパン、２，２−ジ（４−アミノシクロヘキシル）プロパン及び１，５−ジアミノ−２−メチルペンタンが含まれる。
【０１４９】
好ましいポリアミド（Ｐ）は、ポリヘキサメチレンアジパミド、ポリヘキサメチレンセバカミド（polyhexamethylene sebacamide）及びポリカプロラクタム並びに特に５〜９５質量％のカプロラクタム単位の割合を有するナイロン−６／６，６である。
【０１５０】
上記及び下記のモノマーの２種以上の共重合により得ることができるポリアミド（Ｐ）、又は任意の所望の混合比での複数のポリアミド（Ｐ）の混合物も適している。特に好ましい混合物は、ナイロン−６，６と他のポリアミド（Ｐ）、特にナイロン−６／６，６との混合物である。
【０１５１】
よって適切なポリアミド（Ｐ）は、脂肪族、半芳香族又は芳香族ポリアミド（Ｐ）である。「脂肪族ポリアミド」という用語は、ポリアミド（Ｐ）が独占的に脂肪族モノマーから形成されていることを意味すると理解される。「半芳香族ポリアミド」という用語は、ポリアミド（Ｐ）が脂肪族及び芳香族モノマーの両方から形成されていることを意味すると理解される。「芳香族ポリアミド」という用語は、ポリアミド（Ｐ）が独占的に芳香族モノマーから形成されていることを意味すると理解される。
【０１５２】
以下の非限定的なリストは、本発明による方法への使用及び存在するモノマーに適した上記のポリアミド（Ｐ）及びさらなるポリアミド（Ｐ）を含む。
【０１５３】
ＡＢポリマー：
ＰＡ４    ピロリドン
ＰＡ６    ε−カプロラクタム
ＰＡ７    エナントラクタム
ＰＡ８    カプリロラクタム
ＰＡ９    ９−アミノペラルゴン酸
ＰＡ１１  １１−アミノウンデカン酸
ＰＡ１２    ラウロラクタム
ＡＡ／ＢＢポリマー：
ＰＡ４６    テトラメチレンジアミン、アジピン酸
ＰＡ６６    ヘキサメチレンジアミン、アジピン酸
ＰＡ６９    ヘキサメチレンジアミン、アゼライン酸
ＰＡ６１０    ヘキサメチレンジアミン、セバシン酸
ＰＡ６１２    ヘキサメチレンジアミン、デカンジカルボン酸
ＰＡ６１３    ヘキサメチレンジアミン、ウンデカンジカルボン酸
ＰＡ１２１２    ドデカン−１，１２−ジアミン、デカンジカルボン酸
ＰＡ１３１３    トリデカン−１，１３−ジアミン、ウンデカンジカルボン酸
ＰＡ６Ｔ    ヘキサメチレンジアミン、テレフタル酸
ＰＡ９Ｔ    ノニルジアミン、テレフタル酸
ＰＡＭＸＤ６    ｍ−キシリレンジアミン、アジピン酸
ＰＡ６ｌ    ヘキサメチレンジアミン、イソフタル酸
ＰＡ６−３−Ｔ    トリメチルヘキサメチレンジアミン、テレフタル酸
ＰＡ６／６Ｔ    （ＰＡ６及びＰＡ６Ｔ参照）
ＰＡ６／６６    （ＰＡ６及びＰＡ６６参照）
ＰＡ６／１２    （ＰＡ６及びＰＡ１２参照）
ＰＡ６６／６／６１０    （ＰＡ６６、ＰＡ６及びＰＡ６１０参照）
ＰＡ６Ｉ／６Ｔ    （ＰＡ６Ｉ及びＰＡ６Ｔ参照）
ＰＡ  ＰＡＣＭ  １２    ジアミノジシクロヘキシルメタン、ラウロラクタム
ＰＡ６Ｉ／６Ｔ／ＰＡＣＭ    ＰＡ６Ｉ／６Ｔ及びジアミノジシクロヘキシルメタンとして
ＰＡ１２／ＭＡＣＭＩ    ラウロラクタム、ジメチルジアミノジシクロヘキシルメタン、イソフタル酸
ＰＡ１２／ＭＡＣＭＴ    ラウロラクタム、ジメチルジアミノジシクロヘキシルメタン、テレフタル酸
ＰＡ  ＰＤＡ−Ｔ    フェニレンジアミン、テレフタル酸
【０１５４】
よって本発明は、ポリアミド（Ｐ）が、ＰＡ４、ＰＡ６、ＰＡ７、ＰＡ８、ＰＡ９、ＰＡ１１、ＰＡ１２、ＰＡ４６、ＰＡ６６、ＰＡ６９、ＰＡ６１０、ＰＡ６１２、ＰＡ６１３、ＰＡ１２１２、ＰＡ１３１３、ＰＡ６Ｔ、ＰＡ  ＭＸＤ６、ＰＡ６ｌ、ＰＡ６−３−Ｔ、ＰＡ６／６Ｔ、ＰＡ６／６６、ＰＡ６６／６、ＰＡ６／１２、ＰＡ６６／６／６１０、ＰＡ６ｌ／６Ｔ、ＰＡ  ＰＡＣＭ１２、ＰＡ６ｌ／６Ｔ／ＰＡＣＭ、ＰＡ１２／ＭＡＣＭＩ、ＰＡ１２／ＭＡＣＭＴ、ＰＡ  ＰＤＡ−Ｔからなる群から選択される少なくとも１種のポリアミド、及び上記ポリアミドの２種以上から構成されるコポリアミドである方法を提供する。
【０１５５】
好ましくは、ポリアミド（Ｐ）はナイロン−６（ＰＡ６）、ナイロン−６，６（ＰＡ６６）、ナイロン−６／６，６（ＰＡ６／６６）、ナイロン−６，１０（ＰＡ６１０）、ナイロン−６／６Ｔ（ＰＡ６／６Ｔ）、ナイロン−１２（ＰＡ１２）及びナイロン−１２，１２（ＰＡ１２１２）からなる群から選択される少なくとも１種のポリアミドである。
【０１５６】
特に好ましいポリアミド（Ｐ）は、ナイロン−６（ＰＡ６）及び／又はナイロン−６，６（ＰＡ６６）であり、ナイロン−６（ＰＡ６）が特に好ましい。
【０１５７】
よって本発明はまた、ポリアミドが、ナイロン−６（ＰＡ６）、ナイロン−６，６（ＰＡ６６）、ナイロン−６／６，６（ＰＡ６／６６）、ナイロン−６，６／６（ＰＡ６６／６）ナイロン−６，１０（ＰＡ６１０）、ナイロン−６／６Ｔ（ＰＡ６／６Ｔ）、ナイロン−１２（ＰＡ１２）及びナイロン−１２，１２（ＰＡ１２１２）からなる群から選択される少なくとも１種のポリアミドである方法を提供する。
【０１５８】
添加剤（Ａ）
本発明によって使用する少なくとも１種の添加剤（Ａ）は、抗核形成剤とも言う。
【０１５９】
本発明によれば、少なくとも１種の添加剤（Ａ）は、一般式（Ｉ）
【化４】
2019511967.tif 000005
（式中、
Ｒ１及びＲ２は、Ｈ、Ｃ１〜Ｃ１０アルキル、Ｃ６〜Ｃ１０アリール及びＮＲ５Ｒ６からなる群から独立して選択され、
このＲ５及びＲ６は、Ｈ、Ｃ１〜Ｃ１０アルキル及びＣ６〜Ｃ１０アリールからなる群から独立して選択され、
又はＲ１及びＲ２は、一緒になって式（Ｉａ）又は（Ｉｂ）
【化５】
2019511967.tif 000006
（式中、
Ｒ７及びＲ８は、Ｈ、Ｃ１〜Ｃ１０アルキル及びＣ６〜Ｃ１０アリールからなる群から独立して選択される）の単位を形成し、
Ｒ３及びＲ４は、Ｈ、Ｃ１〜Ｃ１０アルキル、Ｃ６〜Ｃ１０アリール及びＮＲ９Ｒ１０からなる群から独立して選択され、
このＲ９及びＲ１０は、Ｈ、Ｃ１〜Ｃ１０アルキル及びＣ６〜Ｃ１０アリールからなる群から独立して選択され、
又はＲ３及びＲ４は、一緒になって式（Ｉｃ）又は（Ｉｄ）
【化６】
2019511967.tif 000007
（式中、
Ｒ１１及びＲ１２は、Ｈ、Ｃ１〜Ｃ１０アルキル及びＣ６〜Ｃ１０アリールからなる群から独立して選択される）の単位を形成し、
Ｘは、Ｎ、Ｏ＋、Ｓ＋又はＮ＋Ｒ１３であり、
このＲ１３は、Ｈ、Ｃ１〜Ｃ１０アルキル及びＣ６〜Ｃ１０アリールからなる群から選択され、
この式（Ｉ）の化合物は、ＸがＯ＋、Ｓ＋又はＮ＋Ｒ１３であるときは正電荷を有し、そこでこの式（Ｉ）の化合物はアニオンＹ−を有し、
このＹ−は、ヒドロキシド、クロリド、ブロミド、イオダイド、サルフェート、サルファイト、ホスフェート及びホスファイトからなる群から選択される）
の化合物からなる群から選択される。
【０１６０】
一般式（Ｉ）の化合物が正電荷を有する場合、式（Ｉ）に存在するアニオンＹ−は一般に正電荷を相殺することが当業者には明白であろう。これは例えば、一般式（Ｉ）の化合物が正電荷を有し、アニオンＹ−がクロリドである場合、一般式（Ｉ）の正電荷及びアニオンＹ−の負電荷が互いに相殺することを意味する。一般式（Ｉ）の化合物が正電荷を有し、アニオンＹ−が例えばホスフェートである場合、アニオンは三重の負電荷を有する。電荷の１つは一般式（Ｉ）の化合物の正電荷を相殺し、残りの２つの負電荷は一般式（Ｉ）のさらなる化合物の正電荷を相殺する。これは当業者には既知である。
【０１６１】
好ましい実施形態では、式（Ｉ）の化合物中、
Ｒ１及びＲ２は、Ｈ、Ｃ１〜Ｃ４アルキル、フェニル及びＮＲ５Ｒ６からなる群から独立して選択され、
このＲ５及びＲ６は、Ｈ、Ｃ１〜Ｃ４アルキル及びフェニルからなる群から独立して選択され、
又はＲ１及びＲ２は、一緒になって式（Ｉａ）又は（Ｉｂ）
（式中、Ｒ７及びＲ８は、Ｈ、Ｃ１〜Ｃ４アルキル及びフェニルからなる群から独立して選択される）の単位を形成し、
Ｒ３及びＲ４は、Ｈ、Ｃ１〜Ｃ４アルキル、フェニル及びＮＲ９Ｒ１０からなる群から独立して選択され、
このＲ９及びＲ１０は、Ｈ、Ｃ１〜Ｃ４アルキル及びフェニルからなる群から独立して選択され、
又はＲ３及びＲ４は、一緒になって式（Ｉｃ）又は（Ｉｄ）
（式中、Ｒ１１及びＲ１２は、Ｈ、Ｃ１〜Ｃ４アルキル及びフェニルからなる群から独立して選択される）の単位を形成し、
Ｘは、Ｎ、Ｓ＋又はＮ＋Ｒ１３であり、
このＲ１３は、Ｈ、Ｃ１〜Ｃ４アルキル及びフェニルからなる群から選択され、
この式（Ｉ）の化合物は、ＸがＳ＋又はＮ＋Ｒ１３であるときは正電荷を有し、そこでこの式（Ｉ）の化合物はアニオンＹ−を有し、
このＹ−は、ヒドロキシド、クロリド、ブロミド、イオダイド、サルフェート、サルファイト、ホスフェート及びホスファイトからなる群から選択される。
【０１６２】
さらに好ましい実施形態では、式（Ｉ）の化合物中、
Ｒ１及びＲ２は、Ｈ、Ｃ１〜Ｃ４アルキル及びＮＲ５Ｒ６からなる群から独立して選択され、
このＲ５及びＲ６は、Ｈ及びＣ１〜Ｃ４アルキルからなる群から独立して選択され、
Ｒ３及びＲ４は、Ｈ、Ｃ１〜Ｃ４アルキル及びＮＲ９Ｒ１０からなる群から独立して選択され、
このＲ９及びＲ１０は、Ｈ及びＣ１〜Ｃ４アルキルからなる群から独立して選択され、
Ｘは、Ｎ、Ｓ＋又はＮ＋Ｒ１３であり、
このＲ１３は、Ｈ及びＣ１〜Ｃ４アルキルからなる群から選択され、
この式（Ｉ）の化合物は、ＸがＳ＋又はＮ＋Ｒ１３であるときは正電荷を有し、そこでこの式（Ｉ）の化合物はアニオンＹ−を有し、
このＹ−は、ヒドロキシド、クロリド、ブロミド、イオダイド、サルフェート、サルファイト、ホスフェート及びホスファイトからなる群から選択される。
【０１６３】
特に好ましい実施形態では、式（Ｉ）の化合物中、
Ｒ１及びＲ２は、Ｈ、メチル及びＮＲ５Ｒ６からなる群から独立して選択され、
このＲ５及びＲ６は、Ｈ、メチル及びフェニルからなる群から独立して選択され、
又はＲ１及びＲ２は、一緒になって式（Ｉｅ）又は（Ｉｆ）
【化７】
2019511967.tif 000008
の単位を形成し、
Ｒ３及びＲ４は、Ｈ、メチル及びＮＲ９Ｒ１０からなる群から独立して選択され、
このＲ９及びＲ１０は、Ｈ、メチル及びフェニルからなる群から独立して選択され、
又はＲ３及びＲ４は、一緒になって式（Ｉｇ）又は（Ｉｈ）
【０１６４】
【化８】
2019511967.tif 000009
の単位を形成し、
Ｘは、Ｎ、Ｓ＋又はＮ＋Ｒ１３であり、
このＲ１３は、フェニルであり、
この式（Ｉ）の化合物は、ＸがＳ＋又はＮ＋Ｒ１３であるときは正電荷を有し、そこでこの式（Ｉ）の化合物はアニオンＹ−を有し、
このＹ−は、ヒドロキシド及びクロリドからなる群から選択される。
【０１６５】
式（Ｉ）が正電荷を有する時、アニオンＹ−は好ましくはヒドロキシド及びクロリドからなる群から選択される。
【０１６６】
よって本発明はまた、式（Ｉ）の化合物中のＸがＮ、Ｏ＋、Ｓ＋又はＮ＋Ｒ１３であり、この式（Ｉ）の化合物は、ＸがＯ＋、Ｓ＋又はＮ＋Ｒ１３であるときは正電荷を有し、そこでこの式（Ｉ）の化合物はアニオンＹ−を有し、このＹ−は、ヒドロキシド及びクロリドからなる群から選択される方法を提供する。
【０１６７】
本発明の文脈において、ヒドロキシドはＯＨ−を意味し、クロリドはＣｌ−を意味し、ブロミドはＢｒ−を意味し、イオダイドはＩ−を意味し、サルフェートはＳＯ４２−を意味し、サルファイトはＳＯ３２−を意味し、ホスフェートはＰＯ４３−を意味し、ホスファイトはＰＯ３３−を意味すると理解される。
【０１６８】
本発明の文脈において、Ｃ１〜Ｃ１０−アルキルは、１〜１０個の炭素原子を有する脂肪族炭化水素ラジカルを意味すると理解される。これらは分岐又は非分岐の形態であってよい。１〜１０個の炭素原子を有する脂肪族炭化水素ラジカルは、例えば、メチル、エチル、プロピル、イソプロピル、ブチル、イソブチル及びｔｅｒｔ−ブチルからなる群から選択される。
【０１６９】
本発明の一実施形態では、Ｃ１〜Ｃ１０−アルキルは置換されていてもよい。適切な置換基は、例えば、Ｆ、Ｃｌ、Ｂｒ、ＯＨ、ＣＮ、ＮＨ２及びＣ１〜Ｃ１０−アルキルからなる群から選択される。好ましくは、Ｃ１〜Ｃ１０−アルキルは非置換である。
【０１７０】
本発明の文脈において、Ｃ６〜Ｃ１０−アリールは、６〜１０個の炭素を有する芳香族環系を意味すると理解される。芳香族環系は、単環式又は二環式であってよい。Ｃ６〜Ｃ１０−アリールの例は、フェニル及びナフチルである。Ｃ６〜Ｃ１０−アリールは、さらに置換されていてもよい。適切な置換基は、例えば、Ｆ、Ｃｌ、Ｂｒ、ＯＨ、ＣＮ、ＮＨ２及びＣ１〜Ｃ１０アルキルからなる群から選択される。好ましくは、Ｃ６〜Ｃ１０−アリールは非置換である。
【０１７１】
式（Ｉａ）、（Ｉｂ）、（Ｉｃ）及び（Ｉｄ）において、「＊」は、ラジカルが結合している式（Ｉ）の炭素原子への結合を示す。式（Ｉｂ）、（Ｉｄ）、（Ｉｅ）、（Ｉｆ）、（Ｉｇ）及び（Ｉｈ）は無論、式（Ｉｂ‘）、（Ｉｄ‘）、（Ｉｅ‘）、（Ｉｆ‘）、（Ｉｇ‘）及び（Ｉｈ‘）の異性化合物を含む。
【０１７２】
【化９】
2019511967.tif 000010
【０１７３】
本発明によれば、式（Ｉｂ）、（Ｉｄ）、（Ｉｅ）、（Ｉｆ）、（Ｉｇ）及び（Ｉｈ）は無論、対応するメソメリー化合物も含む。
【０１７４】
Ｒ１及びＲ２が一緒になって式（Ｉａ）の単位を形成する場合、式（Ｉ）の化合物は式（Ｉ１）
【化１０】
2019511967.tif 000011
（式中、
Ｒ３及びＲ４は、Ｈ、Ｃ１〜Ｃ１０アルキル、Ｃ６〜Ｃ１０アリール及びＮＲ９Ｒ１０からなる群から独立して選択され、
このＲ９及びＲ１０は、Ｈ、Ｃ１〜Ｃ１０アルキル及びＣ６〜Ｃ１０アリールからなる群から独立して選択され、
又はＲ３及びＲ４は、一緒になって式（Ｉｃ）又は（Ｉｄ）
（式中、
Ｒ１１及びＲ１２は、Ｈ、Ｃ１〜Ｃ１０アルキル及びＣ６〜Ｃ１０アリールからなる群から独立して選択される）の単位を形成し、
Ｒ７及びＲ８は、Ｈ、Ｃ１〜Ｃ１０アルキル及びＣ６〜Ｃ１０アリールからなる群から独立して選択され、
Ｘは、Ｎ、Ｏ＋、Ｓ＋又はＮ＋Ｒ１３であり、
このＲ１３は、Ｈ、Ｃ１〜Ｃ１０アルキル及びＣ６〜Ｃ１０アリールからなる群から選択され、
この式（Ｉ）の化合物は、ＸがＯ＋、Ｓ＋又はＮ＋Ｒ１３であるときは正電荷を有し、そこでこの式（Ｉ）の化合物はアニオンＹ−を有し、
このＹ−は、ヒドロキシド、クロリド、ブロミド、イオダイド、サルフェート、サルファイト、ホスフェート及びホスファイトからなる群から選択される）
の化合物を含む。
【０１７５】
Ｒ１及びＲ２が一緒になって式（Ｉｂ）の単位を形成する場合、式（Ｉ）の化合物は式（Ｉ２）
【化１１】
2019511967.tif 000012
（式中、
Ｒ３及びＲ４は、Ｈ、Ｃ１〜Ｃ１０アルキル、Ｃ６〜Ｃ１０アリール及びＮＲ９Ｒ１０からなる群から独立して選択され、
このＲ９及びＲ１０は、Ｈ、Ｃ１〜Ｃ１０アルキル及びＣ６〜Ｃ１０アリールからなる群から独立して選択され、
又はＲ３及びＲ４は、一緒になって式（Ｉｃ）又は（Ｉｄ）
（式中、
Ｒ１１及びＲ１２は、Ｈ、Ｃ１〜Ｃ１０アルキル及びＣ６〜Ｃ１０アリールからなる群から独立して選択される）の単位を形成し、
Ｒ７は、Ｈ、Ｃ１〜Ｃ１０アルキル及びＣ６〜Ｃ１０アリールからなる群から選択され、
Ｘは、Ｎ、Ｏ＋、Ｓ＋又はＮ＋Ｒ１３であり、
このＲ１３は、Ｈ、Ｃ１〜Ｃ１０アルキル及びＣ６〜Ｃ１０アリールからなる群から選択され、
この式（Ｉ）の化合物は、ＸがＯ＋、Ｓ＋又はＮ＋Ｒ１３であるときは正電荷を有し、そこでこの式（Ｉ）の化合物はアニオンＹ−を有し、
このＹ−は、ヒドロキシド、クロリド、ブロミド、イオダイド、サルフェート、サルファイト、ホスフェート及びホスファイトからなる群から選択される）
の化合物を含む。
【０１７６】
Ｒ３及びＲ４が一緒になって式（Ｉｃ）の単位を形成する場合、式（Ｉ）の化合物は式（Ｉ３）
【化１２】
2019511967.tif 000013
（式中、
Ｒ１及びＲ２は、Ｈ、Ｃ１〜Ｃ１０アルキル、Ｃ６〜Ｃ１０アリール及びＮＲ５Ｒ６からなる群から独立して選択され、
このＲ５及びＲ６は、Ｈ、Ｃ１〜Ｃ１０アルキル及びＣ６〜Ｃ１０アリールからなる群から独立して選択され、
又はＲ１及びＲ２は、一緒になって式（Ｉａ）又は（Ｉｂ）
（式中、
Ｒ７及びＲ８は、Ｈ、Ｃ１〜Ｃ１０アルキル及びＣ６〜Ｃ１０アリールからなる群から独立して選択される）の単位を形成し、
Ｒ１１及びＲ１２は、Ｈ、Ｃ１〜Ｃ１０アルキル及びＣ６〜Ｃ１０アリールからなる群から独立して選択され、
Ｘは、Ｎ、Ｏ＋、Ｓ＋又はＮ＋Ｒ１３であり、
このＲ１３は、Ｈ、Ｃ１〜Ｃ１０アルキル及びＣ６〜Ｃ１０アリールからなる群から選択され、
この式（Ｉ）の化合物は、ＸがＯ＋、Ｓ＋又はＮ＋Ｒ１３であるときは正電荷を有し、そこでこの式（Ｉ）の化合物はアニオンＹ−を有し、
このＹ−は、ヒドロキシド、クロリド、ブロミド、イオダイド、サルフェート、サルファイト、ホスフェート及びホスファイトからなる群から選択される）
の化合物を含む。
【０１７７】
Ｒ３及びＲ４が一緒になって式（Ｉｄ）の単位を形成する場合、式（Ｉ）の化合物は式（Ｉ４）
【化１３】
2019511967.tif 000014
（式中、
Ｒ１及びＲ２は、Ｈ、Ｃ１〜Ｃ１０アルキル、Ｃ６〜Ｃ１０アリール及びＮＲ５Ｒ６からなる群から独立して選択され、
このＲ５及びＲ６は、Ｈ、Ｃ１〜Ｃ１０アルキル及びＣ６〜Ｃ１０アリールからなる群から独立して選択され、
又はＲ１及びＲ２は、一緒になって式（Ｉａ）又は（Ｉｂ）
（式中、
Ｒ７及びＲ８は、Ｈ、Ｃ１〜Ｃ１０アルキル及びＣ６〜Ｃ１０アリールからなる群から独立して選択される）の単位を形成し、
Ｒ１１は、Ｈ、Ｃ１〜Ｃ１０アルキル及びＣ６〜Ｃ１０アリールからなる群から選択され、
Ｘは、Ｎ、Ｏ＋、Ｓ＋又はＮ＋Ｒ１３であり、
このＲ１３は、Ｈ、Ｃ１〜Ｃ１０アルキル及びＣ６〜Ｃ１０アリールからなる群から選択され、
この式（Ｉ）の化合物は、ＸがＯ＋、Ｓ＋又はＮ＋Ｒ１３であるときは正電荷を有し、そこでこの式（Ｉ）の化合物はアニオンＹ−を有し、
このＹ−は、ヒドロキシド、クロリド、ブロミド、イオダイド、サルフェート、サルファイト、ホスフェート及びホスファイトからなる群から選択される）
の化合物を含む。
【０１７８】
特に好ましい実施形態では、少なくとも１種の添加剤（Ａ）は、式（ＩＩ）の、式（ＩＩＩ）の、式（ＩＶ）の、式（Ｖ）の、式（ＶＩ）の、式（ＶＩＩ）の、式（ＶＩＩＩ）の及び式（ＩＸ）の化合物からなる群から選択される
【化１４】
2019511967.tif 000015
2019511967.tif 000016
2019511967.tif 000017
（式中、式（ＩＶ）の、式（Ｖ）の、式（ＶＩ）の、式（ＶＩＩ）の、式（ＶＩＩＩの）及び式（ＩＸ）の化合物において、Ｙ−は、ヒドロキシド、クロリド、ブロミド、イオダイド、サルフェート、サルファイト、ホスフェート及びホスファイトからなる群から選択される。好ましくは、Ｙ−は、ヒドロキシド及びクロリドからなる群から選択される）。
【０１７９】
式（ＩＩ）の化合物は、メチレンブルーとしても知られている染料である。他の名称は、Ｎ，Ｎ，Ｎ’，Ｎ’−テトラメチレンチオニンクロリド及びベーシックブルー９（色指数５２０１５；ＣＡＳ番号６１−７３−４／１２２９６５−４３−９）である。
【０１８０】
式（ＩＩＩ）の化合物はニュートラルレッドとしても知られている染料である。ニュートラルレッドは、３−アミノ−７−ジメチルアミノ−２−メチルフェナジンヒドロクロリド／トリレンレッド（色指数５００４０；ＣＡＳ番号５５３−２４−２）の名称でも知られている。
【０１８１】
式（ＩＶ）〜（ＩＸ）の化合物はニグロシンである。後者は、例えば、ニトロベンゼン、アニリン及びアニリンヒドロクロリドを銅又は鉄の存在下で加熱することによって製造する。ニグロシンは、「ソルベントブラック５」（色指数５０４１５）としても知られる合成黒色又は灰色の染料である。ニグロシンの主成分は、式（ＩＶ）〜（ＩＸ）の化合物である。
【０１８２】
好ましい実施形態では、少なくとも１種の添加剤（Ａ）は、ニグロシン、メチレンブルー及びニュートラルレッドからなる群から選択される。
【０１８３】
よって本発明はまた、少なくとも１種の添加剤（Ａ）が、ニグロシン、メチレンブルー及びニュートラルレッドからなる群から選択される方法も提供する。
【０１８４】
さらに好ましい実施形態では、少なくとも１種の添加剤（Ａ）は、ニグロシン、メチレンブルー及びニュートラルレッドからなる群から選択される。
【０１８５】
さらに好ましい実施形態では、少なくとも１種の添加剤（Ａ）は、メチレンブルー及びニュートラルレッドからなる群から選択される。
【０１８６】
さらなる実施形態では、少なくとも１種の添加剤（Ａ）は、リチウムクロリド、ニグロシン、メチレンブルー及びニュートラルレッドからなる群から選択される。
【０１８７】
さらなる実施形態では、少なくとも１種の添加剤（Ａ）は、リチウムクロリド及びニグロシンからなる群から選択される。
【０１８８】
成形体
本発明の成形体は、さらに説明する選択的レーザー焼結という方法によって得られる。
【０１８９】
選択的暴露においてレーザーによって溶融した焼結粉末（ＳＰ）は、暴露後に再凝固し、それによって本発明の成形体を形成する。成形体は、凝固直後に粉末床から除去することができる；同様に、成形体を最初に冷却してから、その後にそれらを粉末床から除去することが可能である。付着しているポリマー粒子は、既知の方式によって表面から機械的に除去することができる。成形体の表面処理方式には、例えば、振動粉砕又はバレル研磨、サンドブラスト、ガラスビーズブラスト又はマイクロビーズブラストが含まれる。
【０１９０】
得られた成形体をさらに処理に付すること、又は例えば成形体を被覆することによって表面を処理することも可能である。
【０１９１】
本発明の成形体は、ポリアミド（Ｐ）、及びいずれの場合も成形体の全質量に基づき０．１質量％〜５質量％の少なくとも１種の添加剤（Ａ）、好ましくは０．５質量％〜２．５質量％の範囲の、特に好ましくは０．５質量％〜１質量％の範囲の少なくとも１種の添加剤（Ａ）を含む。本発明によれば、少なくとも１種の添加剤（Ａ）は、焼結粉末（ＳＰ）中に存在していた少なくとも１種の添加剤（Ａ）、及びポリアミド（Ｐ）は、焼結粉末（ＳＰ）中に存在していたポリアミド（Ｐ）である。
【０１９２】
さらに、成形体はさらなる添加剤（Ｂ）を含んでよい。さらなる添加剤（Ｂ）は、焼結粉末（ＳＰ）中に既に存在していたさらなる添加剤（Ｂ）である。
【０１９３】
本発明の一実施形態では、成形体は、成形体の全質量に基づき０質量％〜５０質量％のさらなる添加剤（Ｂ）を含む。好ましい実施形態では、その成形体は０質量％〜３０質量％のさらなる添加剤（Ｂ）を含む。特に好ましい実施態様では、その成形体は０質量％〜２０質量％のさらなる添加剤（Ｂ）を含む。成形体は、特に好ましくは、いずれの場合も成形体の全質量に基づき、０質量％〜５質量％のさらなる添加剤（Ｂ）を含む。
【０１９４】
本発明はまた、選択的レーザー焼結によって成形体を製造するための方法を提供し、該方法において、焼結粉末（ＳＰ）を、焼結粉末（ＳＰ）を製造するための本発明の方法によって製造する。
【０１９５】
選択的レーザー焼結によって成形体を製造するための本方法に関しては、上述した詳細及び好ましい例が対応して適用可能である。
【０１９６】
よって本発明はまた、本発明の方法によって得ることができる成形体を提供する。
【実施例】
【０１９７】
以下の成分を使用した：
−  ポリアミド（Ｐ）：
（Ｐ１）ナイロン−１２    （ＰＡ２２００、ＥＯＳ）
（Ｐ２）ナイロン−６    （Ｕｌｔｒａｍｉｄ（登録商標）Ｂ２７、ＢＡＳＦ  ＳＥ）
（Ｐ３）ナイロン−６，１０    （Ｕｌｔｒａｍｉｄ（登録商標）Ｓ３ｋ  Ｂａｌａｎｃｅ、ＢＡＳＦ  ＳＥ）
（Ｐ４）ナイロン−６，６    （Ｕｌｔｒａｍｉｄ（登録商標）Ａ２７、ＢＡＳＦ  ＳＥ）
−  添加剤（Ａ）：
（Ａ１）ニグロシン    （Ｏｒｉｅｎｔ  Ｃｈｅｍｉｃａｌ）
（Ａ２）ニュートラルレッド    （３−アミノ−７−ジメチルアミノ−２−メチルフェナジンヒドロクロリド；Ｃａｒｌ  Ｒｏｔｈ）
（Ａ３）リチウムクロリド
【０１９８】
焼結粉末の製造
表１は、焼結粉末の製造が沈殿によるものか粉砕によるものかを示す。
【０１９９】
粉砕によって製造した焼結粉末のために、表１に報告する成分を、表１に詳述する比率で、速度２００ｒｐｍ、バレル温度２４０℃及び５０ｋｇ／ｈのスループットでの二軸スクリュー押出機（ＺＳＫ４０）において配合し、その後続いて押出成形でペレット化した。このようにして得たペレット化材料を極低温粉砕に付して焼結粉末（ＳＰ）を得た。
【０２００】
沈殿により焼結粉末を製造するために、ポリアミド（Ｐ）を表１に詳述する量で、いずれの場合も溶媒の全質量に基づき４０質量％のカプロラクタム及び６０質量％の水からなる溶媒中で、１２０℃で２時間、１６０℃で２時間、１７５℃で０．５時間の温度傾斜を使用して溶解し、その後続いて冷却により沈殿させた。水洗及び乾燥後、ポリアミド（Ｐ）を粉末として得た。このようにして得たポリアミド（Ｐ）の粉末を、その後続いて添加剤（Ａ）の溶液と接触させたが、ポリアミド（Ｐ）及び添加剤（Ａ）は表１に詳述する比率で用いた。添加剤（Ａ）の溶液に使用した溶媒は、添加剤（Ａ）としてのニグロシンにはエタノール、添加剤（Ａ）としてのニュートラルレッド又はリチウムクロリドには水であった。乾燥後、焼結粉末（ＳＰ）を得た。
【０２０１】
【表１】
2019511967.tif 000018
【０２０２】
焼結粉末の溶融の開始温度（ＴＭ開始）及び結晶化の開始温度（ＴＣ開始）を図１に記載したように決定した。これを焼結窓（Ｗ）の決定に使用した。
【０２０３】
反りを決定するために引張り試験片も作製した。
【０２０４】
引っ張り試験片の作製
焼結粉末は、表２に詳述する温度で０．１ｍｍの層の厚さでキャビティに導入した。その後続いて焼結粉末を、表２に詳述するレーザーパワー出力と詳述するポイント間隔とを有するレーザーに暴露したが、ここで暴露中の試料に対するレーザーの速度は、表２に詳述する通りであった。ポイント間隔は、レーザトラック間隔又はレーン間隔としても知られている。選択的レーザー焼結は、典型的には縞状の走査を含む。ポイント間隔は、縞の中心間の距離、すなわち２つの縞のレーザービームの２つの中心間の距離を示す。
【０２０５】
【表２】
2019511967.tif 000019
【０２０６】
反りの決定
得られた焼結した試験片の反りを決定するために、焼結した試験片を、凹面を下にして平面上に置いた。平面と、焼結した試験片の中央の上端との間の距離（ａｍ）を決定した。さらに、焼結した試験片の中央の厚さ（ｄｍ）も決定した。そして％で表す反りは、次の式で決定する：
Ｖ＝１００  ・  （ａｍ−ｄｍ）  ／  ｄｍ
【０２０７】
焼結した試験片の寸法は、典型的には、長さが８０ｍｍ、幅が１０ｍｍ、厚さが４ｍｍであった。
【０２０８】
焼結窓（Ｗ）及び反りの測定結果を表３に報告する。
【０２０９】
【表３】
2019511967.tif 000020
【０２１０】
表３から明らかなように、焼結粉末（ＳＰ）中に少なくとも１種の添加剤（Ａ）を使用すると、焼結窓が著しく広がる。さらに、反りが著しく減少する。
【図１】
2019511967.tif 000024
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
ポリアミド（Ｐ）と、焼結粉末（ＳＰ）の全質量に基づき０．１質量％〜５質量％の少なくとも１種の添加剤（Ａ）とを含む前記焼結粉末（ＳＰ）の選択的レーザー焼結によって成形体を製造する方法であって、前記少なくとも１種の添加剤（Ａ）が式（Ｉ）
【化１】
2019511967.tif 000025
（式中、
Ｒ１及びＲ２は、Ｈ、Ｃ１〜Ｃ４アルキル及びＮＲ５Ｒ６からなる群から独立して選択され、
このＲ５及びＲ６は、Ｈ、Ｃ１〜Ｃ４アルキルからなる群から独立して選択され、
Ｒ３及びＲ４は、Ｈ、Ｃ１〜Ｃ４アルキル及びＮＲ９Ｒ１０からなる群から独立して選択され、
このＲ９及びＲ１０は、Ｈ、Ｃ１〜Ｃ４アルキルからなる群から独立して選択され、
Ｘは、Ｎ、Ｓ＋又はＮ＋Ｒ１３であり、
このＲ１３は、Ｈ、Ｃ１〜Ｃ４アルキルからなる群から選択され、
この式（Ｉ）の化合物は、ＸがＳ＋又はＮ＋Ｒ１３であるときは正電荷を有し、そこでこの式（Ｉ）の化合物はアニオンＹ−を有し、
このＹ−は、ヒドロキシド、クロリド、ブロミド、イオダイド、サルフェート、サルファイト、ホスフェート及びホスファイトからなる群から選択される）
の化合物からなる群から選択される方法。
【請求項２】
前記式（Ｉ）の化合物中のＸがＮ、Ｓ＋又はＮ＋Ｒ１３であり、前記式（Ｉ）の化合物は、ＸがＳ＋又はＮ＋Ｒ１３であるときは正電荷を有し、そこで前記式（Ｉ）の化合物はアニオンＹ−を有し、このＹ−は、ヒドロキシド及びクロリドからなる群から選択される、請求項１に記載の方法。
【請求項３】
前記少なくとも１種の添加剤（Ａ）が、メチレンブルー及びニュートラルレッドからなる群から選択される、請求項１又は２に記載の方法。
【請求項４】
前記ポリアミド（Ｐ）が、ＰＡ４、ＰＡ６、ＰＡ７、ＰＡ８、ＰＡ９、ＰＡ１１、ＰＡ１２、ＰＡ４６、ＰＡ６６、ＰＡ６９、ＰＡ６１０、ＰＡ６１２、ＰＡ６１３、ＰＡ１２１２、ＰＡ１３１３、ＰＡ６Ｔ、ＰＡ  ＭＸＤ６、ＰＡ６ｌ、ＰＡ６−３−Ｔ、ＰＡ６／６Ｔ、ＰＡ６／６６、ＰＡ６６／６、ＰＡ６／１２、ＰＡ６６／６／６１０、ＰＡ６ｌ／６Ｔ、ＰＡ  ＰＡＣＭ１２、ＰＡ６ｌ／６Ｔ／ＰＡＣＭ、ＰＡ１２／ＭＡＣＭＩ、ＰＡ１２／ＭＡＣＭＴ、ＰＡ  ＰＤＡ−Ｔからなる群から選択される少なくとも１種のポリアミド、及び上述したポリアミドの２種以上から形成されるコポリアミドである、請求項１から３のいずれか一項に記載の方法。
【請求項５】
前記ポリアミド（Ｐ）が、ナイロン−６（ＰＡ６）、ナイロン−６，６（ＰＡ６６）、ナイロン−６／６，６（ＰＡ６／６６）、ナイロン−６，６／６（ＰＡ６６／６）、ナイロン−６，１０（ＰＡ６１０）、ナイロン−６／６Ｔ（ＰＡ６／６Ｔ）、ナイロン−１２（ＰＡ１２）及びナイロン−１２，１２（ＰＡ１２１２）からなる群から選択される少なくとも１種のポリアミドである、請求項１から４のいずれか一項に記載の方法。
【請求項６】
前記焼結粉末（ＳＰ）が焼結窓（ＷＳＰ）を有し、前記焼結粉末（ＳＰ）中に存在する前記ポリアミド（Ｐ）が焼結窓（ＷＰ）を有し、ここで前記焼結窓（ＷＳＰ；ＷＰ）はいずれの場合も、溶融の開始温度（ＴＭ開始）と結晶化の開始温度（ＴＣ開始）との間の差であり、且つ前記焼結粉末（ＳＰ）の前記焼結窓（ＷＳＰ）は前記焼結粉末（ＳＰ）中に存在する前記ポリアミド（Ｐ）の前記焼結窓（ＷＰ）よりも少なくとも５％大きい、請求項１から５のいずれか一項に記載の方法。
【請求項７】
前記焼結粉末（ＳＰ）の粒子径が１０〜２５０μｍの範囲である、請求項１から５のいずれか一項に記載の方法。
【請求項８】
焼結粉末（ＳＰ）を製造する方法であって、以下の工程：
ａ）ポリアミド（Ｐ）を溶媒（Ｓ）中に溶解し、溶解前、溶解中及び／又は溶解後に前記少なくとも１種の添加剤（Ａ）を添加して、前記少なくとも１種の添加剤（Ａ）を含むポリアミド溶液（ＰＳ）を得る工程、
ｂ）工程ａ）からの前記少なくとも１種の添加剤（Ａ）を含む前記ポリアミド溶液（ＰＳ）に沈殿剤（ＰＲ）を添加し、前記溶媒（Ｓ）及び前記沈殿剤（ＰＲ）を含む溶液中に懸濁した前記焼結粉末（ＳＰ）を含む懸濁液を得る工程、
ｃ）工程ｂ）で得られた前記懸濁液から前記焼結粉末（ＳＰ）を分離する工程、
を含む方法。
【請求項９】
焼結粉末（ＳＰ）を製造するための方法であって、以下の工程：
ａ）ポリアミド（Ｐ）及び溶媒（Ｓ）を含む混合物を、曇り点温度（ＴC）を超える温度まで加熱し、曇り点温度（ＴC）を超える温度では、前記ポリアミド（Ｐ）が前記溶媒（Ｓ）中に完全に溶解し、加熱前、加熱中及び／又は加熱後に前記少なくとも１種の添加剤（Ａ）を添加して、前記少なくとも１種の添加剤（Ａ）を含むポリアミド溶液（ＰＳ）を得る工程、
ｂ）工程ａ）で得られた前記少なくとも１種の添加剤（Ａ）を含む前記ポリアミド溶液（ＰＳ）を曇り点温度（ＴＣ）以下の温度まで冷却し、その後続いて沈殿剤（ＰＲ）を添加して、前記溶媒（Ｓ）及び前記沈殿剤（ＰＲ）を含む溶液中に懸濁した前記焼結粉末（ＳＰ）を含む懸濁液を得る工程、
ｃ）工程ｂ）で得られた前記懸濁液から前記焼結粉末（ＳＰ）を分離する工程、
を含む方法。
【請求項１０】
前記溶媒（Ｓ）がアルコール、ラクタム及びケトンからなる群から選択される、請求項８から９のいずれか一項に記載の方法。
【請求項１１】
前記沈殿剤（ＰＲ）が、前記沈殿剤（ＰＲ）の総質量に基づき、少なくとも５０質量％の水を含む、請求項８から１０のいずれか一項に記載の方法。
【請求項１２】
前記焼結粉末（ＳＰ）が請求項８から１１のいずれか一項に記載の方法によって製造される、請求項１から７のいずれか一項に記載の選択的レーザー焼結によって成形体を製造する方法。
【請求項１３】
請求項１から７及び／又は１２に記載の方法によって得ることができる成形体。
【国際調査報告】
2019511967.tif 000026
2019511967.tif 000027
2019511967.tif 000028
2019511967.tif 000029
2019511967.tif 000030